(57)【要約】【課題】得られる塗装物の色ムラの発生が抑えられた塗装物の製造方法を提供すること。【解決手段】帯電した第一の粉体塗料を被塗装物に静電付着させる工程と、帯電した第二の粉体塗料を前記第一の粉体塗料が静電付着した被塗装物に静電付着させる工程と、前記被塗装物に静電付着した前記第一の粉体塗料及び前記第二の粉体塗料を加熱して、塗装膜を形成する工程と、を有し、前記被塗装物に静電付着した前記第一の粉体塗料における前記第一の粉体粒子の粒径５μｍ以下の粒子の体積割合Ｄ５ｃ１と、吐出前の前記第一の粉体塗料における前記第一の粉体粒子の粒径５μｍ以下の粒子の体積割合Ｄ５ｏ１とが、式：Ｄ５ｏ１×０．８０≦Ｄ５ｃ１≦Ｄ５ｏ１×１．２０の関係を満たす、塗装物の製造方法。【選択図】なし【特許請求の範囲】
【請求項１】
熱硬化性樹脂及び熱硬化剤を含む第一の粉体粒子を有する第一の粉体塗料であって、帯電した第一の粉体塗料を被塗装物に静電付着させる工程と、
熱硬化性樹脂及び熱硬化剤を含む第二の粉体粒子を有する第二の粉体塗料であって、帯電した第二の粉体塗料を前記第一の粉体塗料が静電付着した被塗装物に静電付着させる工程と、
前記被塗装物に静電付着した前記第一の粉体塗料及び前記第二の粉体塗料を加熱して、塗装膜を形成する工程と、
を有し、
前記被塗装物に静電付着した前記第一の粉体塗料における前記第一の粉体粒子の粒径５μｍ以下の粒子の体積割合Ｄ５ｃ１と、吐出前の前記第一の粉体塗料における前記第一の粉体粒子の粒径５μｍ以下の粒子の体積割合Ｄ５ｏ１とが、式：Ｄ５ｏ１×０．８０≦Ｄ５ｃ１≦Ｄ５ｏ１×１．２０の関係を満たす、
塗装物の製造方法。
【請求項２】
前記第一の粉体塗料を被塗装物に静電付着させる工程、前記第二の粉体塗料を被塗装物に静電付着させる工程において、前記被塗装物に静電付着した粉体塗料における帯電量が絶対値で３０μＣ／ｇ以下である、
請求項１に記載の塗装物の製造方法。
【請求項３】
前記第二の粉体塗料が、透明塗料である、請求項１又は請求項２に記載の塗装物の製造方法。
【発明の詳細な説明】
【技術分野】
【０００１】
本発明は、塗装物の製造方法に関する。
【背景技術】
【０００２】
近年、粉体塗料を利用した粉体塗装の技術は、塗装工程における揮発性有機化合物（ＶＯＣ）排出量が少なく、しかも塗装後、被塗装物に付着しなかった粉体塗料を回収し、再利用できることから、地球環境の面で注目されている。このため、粉体塗料については、種々のものが研究されている。
【０００３】
特許文献１には、「体積平均粒子径が３〜３０μｍに設定されかつ膜形成性樹脂を主要成分とする粉体からなり、粉体は、体積平均粒子径の１／５以下の粒子径の粉体を５重量％以下の割合で含む粉体塗料。」が開示されている。
【０００４】
特許文献２には、「結着樹脂および硬化剤を含有する粉体粒子と、無機微粉体とからなる粉体塗料であって、粉体粒子の平均粒子径が５〜２０μｍである粉体塗料。」が開示されている。
特許文献３には、「分子量５０，０００以上の第１の樹脂成分と、分子量５０，０００未満の第２の樹脂成分とを少なくとも含有し、前記樹脂粒子は、前記第１の樹脂成分を、前記バインダー樹脂の全重量に対して３．０質量％以上含有する粉体塗料。」が開示されている。
特許文献４には、「ビスフェノールＡのエチレンオキサイド付加物を含有するポリオール成分とポリカルボン酸成分とが重縮合されてなるポリエステル樹脂を構成単位として有するポリウレタンウレア樹脂」を用いた粉体塗料が開示されている。
特許文献５には、「数平均分子量が１０万以上の熱硬化性樹脂成分を５〜４０質量％含有し、粒度分布指標が１．５０以下の粉体塗料」が開示されている。
【先行技術文献】
【特許文献】
【０００５】
【特許文献１】特開平１０−２３１４４６号公報
【特許文献２】特開平８−１７００３２号公報
【特許文献３】特開２０１５−１３１９３０号公報
【特許文献４】特開２０１０−２５４８９６号公報
【特許文献５】特開２０１６−５６３３２号公報
【発明の概要】
【発明が解決しようとする課題】
【０００６】
複数種の粉体塗料を用いて塗装膜を形成する場合、第一の粉体塗料と、第二の粉体塗料とを用いて塗装膜を形成する熱硬化性樹脂及び熱硬化剤を含む第一の粉体粒子を有する第一の粉体塗料であって、帯電した第一の粉体塗料を被塗装物に静電付着させる工程と、熱硬化性樹脂及び熱硬化剤を含む第二の粉体粒子を有する第二の粉体塗料を帯電させ第二の粉体塗料を前記第一の粉体塗料が静電付着した被塗装物に静電付着させる工程と、前記被塗装物に静電付着した前記第一の粉体塗料及び前記第二の粉体塗料を加熱して、塗装膜を形成する工程と、を有する塗装物の製造方法（以下、「２コート１ベーク法」ともいう）が行われる場合がある。
【０００７】
本発明の課題は、前記２コート１ベーク法において、静電付着した前記第一の粉体塗料における前記第一の粉体粒子の粒径５μｍ以下の粒子の体積割合Ｄ５ｃ１と、吐出前の前記第一の粉体塗料における前記第一の粉体粒子の粒径５μｍ以下の粒子の体積割合Ｄ５ｏ１とが、Ｄ５ｏ１×０．８０＞Ｄ５ｃ１の関係を満たす、若しくは、Ｄ５ｃ１＞Ｄ５ｏ１×１．２０の関係を満たし、前記静電付着した前記第一の粉体塗料に前記第二の粉体塗料を静電付着させたときに生じる塗装物表面における色ムラの発生を抑制することができる。
【課題を解決するための手段】
【０００８】
上記課題は、以下の手段により解決される。
【０００９】
請求項１に係る発明は、
熱硬化性樹脂及び熱硬化剤を含む第一の粉体粒子を有する第一の粉体塗料であって、帯電した第一の粉体塗料を被塗装物に静電付着させる工程と、
熱硬化性樹脂及び熱硬化剤を含む第二の粉体粒子を有する第二の粉体塗料であって、帯電した第二の粉体塗料を前記第一の粉体塗料が静電付着した被塗装物に静電付着させる工程と、
前記被塗装物に静電付着した前記第一の粉体塗料及び前記第二の粉体塗料を加熱して、塗装膜を形成する工程と、
を有し、
前記被塗装物に静電付着した前記第一の粉体塗料における前記第一の粉体粒子の粒径５μｍ以下の粒子の体積割合Ｄ５ｃ１と、吐出前の前記第一の粉体塗料における前記第一の粉体粒子の粒径５μｍ以下の粒子の体積割合Ｄ５ｏ１とが、式：Ｄ５ｏ１×０．８０≦Ｄ５ｃ１≦Ｄ５ｏ１×１．２０の関係を満たす、
塗装物の製造方法。
【００１０】
請求項２に係る発明は、
前記第一の粉体塗料を被塗装物に静電付着させる工程、前記第二の粉体塗料を被塗装物に静電付着させる工程において、前記被塗装物に静電付着した粉体塗料の帯電量１が絶対値で３０μＣ／ｇ以下である、請求項１に記載の塗装物の製造方法。
【００１１】
請求項３に係る発明は、
前記第二の粉体塗料が、透明塗料である、請求項１又は請求項２に記載の塗装物の製造方法。
【発明の効果】
【００１２】
請求項１係る発明によれば、上述の２コート１ベーク法において、前記Ｄ５ｃ１と、前記Ｄ５ｏ１とが、Ｄ５ｏ１×０．８０＞Ｄ５ｃ１の関係を満たす、又は、Ｄ５ｃ１＞Ｄ５ｏ１×１．２０の関係を満たす場合に比して、得られる塗装物表面の色ムラの発生が抑えられた塗装物の製造方法が提供される。
【００１３】
請求項２に記載の発明によれば、上述の２コート１ベーク法において、前記第一の粉体塗料を被塗装物に静電付着させる工程、前記第二の粉体塗料を被塗装物に静電付着させる工程において、前記被塗装物に静電付着した粉体塗料の帯電量が絶対値で３０μＣ／ｇを超える場合に比して、得られる塗装物表面の色ムラの発生が抑えられた塗装物の製造方法が提供される。
【００１４】
請求項３に記載の発明によれば、上述の２コート１ベーク法において、前記Ｄ５ｃ１と、前記Ｄ５ｏ１とが、Ｄ５ｏ１×０．８０＞Ｄ５ｃ１の関係を満たす、若しくは、Ｄ５ｃ１＞Ｄ５ｏ１×１．２０の関係を満たす場合に比して、透明塗料による透明保護膜を有していても、得られる塗装物表面の色ムラの発生が抑えられた塗装物の製造方法が提供される。
【発明を実施するための形態】
【００１５】
以下、本発明の一例である実施形態について詳細に説明する。
【００１６】
＜塗装物の製造方法＞
本実施形態に係る塗装物の製造方法は、熱硬化性樹脂及び熱硬化剤を含む第一の粉体粒子を有する第一の粉体塗料であって、帯電した第一の粉体塗料を被塗装物に静電付着させる工程（以下、「第一の付着工程」とも称する。）と、熱硬化性樹脂及び熱硬化剤を含む第二の粉体粒子を有する第二の粉体塗料であって、帯電した第二の粉体塗料を前記第一の粉体塗料が静電付着した被塗装物に静電付着させる工程（以下、「第二の付着工程」とも称する。）と、前記被塗装物に静電付着した前記第一の粉体塗料及び前記第二の粉体塗料を加熱して、塗装膜を形成する工程（以下、「焼付工程」とも称する。）と、を有し、前記被塗装物に静電付着した前記第一の粉体塗料における前記第一の粉体粒子（以下「第一の付着粉体塗料」とも称する）の粒径５μｍ以下の粒子の体積割合Ｄ５ｃ１と、吐出前の前記第一の粉体塗料（以下「第一の吐出前粉体塗料」とも称する）における前記第一の粉体粒子の粒径５μｍ以下の粒子の体積割合Ｄ５ｏ１とが、式：Ｄ５ｏ１×０．８０≦Ｄ５ｃ１≦Ｄ５ｏ１×１．２０の関係を満たす。
【００１７】
なお、第一の粉体塗料及び第二の粉体塗料は、いずれも、粉体粒子に着色剤を含まない透明塗料（クリア塗料）、及び粉体粒子に着色剤を含む着色塗料のいずれであってもよいが、透明度の高い透明塗料の硬化膜により保護された塗装膜が得られ、第一の粉体塗料を硬化して得られる硬化膜の透明性が妨げられにくくなることにより、色合いが優れた塗装膜が得られる観点から、第二の粉体塗料が透明塗料であることが好ましく、第一の粉体塗料が着色粉体塗料であり、かつ、第二の粉体塗料が透明塗料であることが好ましい。
【００１８】
従来、塗装物の製造方法（静電粉体塗装方法）では、例えば、コロナガン、トリボガン、ベルガン等の静電粉体塗装機等を利用して、粉体塗料を吐出する。
また、従来の塗装物の製造方法では、例えば、第一の粉体塗料を吐出し、被塗装物に静電付着した粉体塗料を加熱して塗装膜を形成した後に、第二の粉体塗料を吐出し、被塗装物に静電付着した粉体塗料を加熱して塗装膜を形成する方法が使用されている（２コート２ベーク法）。
【００１９】
ここで、第一の粉体塗料において、第一の粉体粒子（以下「第一の粉体粒子」とも称する）の粒径５μｍ以下の粒子の体積割合と、吐出前（未使用）の第一の粉体塗料における粉体粒子の粒径５μｍ以下の粒子の体積割合とが大きく異なると、前記第二の粉体塗料を吐出し、被塗装物に静電付着させ、本実施形態のような、２コート１ベーク法を行う場合に、塗装物の色ムラが発生する。
【００２０】
これは、第一の粉体塗料における粒径５μｍ以下の粉体粒子（つまり微粉）の割合が異なることにより、第一の粉体塗料が被塗装物に付着して得られる膜（以下、「第一の付着膜」ともいう。）の平滑性が変動し、第一の付着膜における凹部の存在割合が変動することで、色ムラがさらに認識しやすくなるものと考えられる。
ここで、第二の粉体塗料を、第一の粉体塗料が静電付着した被塗装物に静電付着させる場合に、第二の粉体粒子は第一の付着膜の凹部に付着しやすく、
この状態で加熱を行い、塗装膜を形成した場合には、加熱により第一の付着膜が溶融しても、前記凹部が平坦になりにくく、硬化後に第一の粉体塗料により形成される膜（以下、「第一の硬化膜」ともいう。）の平滑性が低くなる部分が発生すると考えられる。
従って、第一の粉体塗料における粒径５μｍ以下の粉体粒子の割合が異なることにより、前記凹部の存在割合が変動するため、結果として第一の硬化膜の平滑性が変動し、色ムラが発生すると考えられる。
また、前記凹部には、特に第二の粉体塗料における５μｍ以下の粉体粒子が付着しやすいと考えられる。従って、第二の粉体塗料における粒径５μｍ以下の粉体粒子の割合が異なる場合、第二の付着膜の平滑性も異なり、色ムラが発生すると考えられる。
【００２１】
また、第二の粉体塗料が透明塗料である場合、第二の粉体塗料が付着して得られる膜の平滑性が異なると、得られる塗装膜において、硬化後に第二の粉体塗料により形成される膜（以下、「第二の硬化膜」ともいう。）は光の散乱を抑制する効果を有さず、同時に塗膜の厚さが部分的に異なるため、第二の硬化膜の下に存在する第一の硬化膜を観察する際の色味が変化しやすくなり、塗装物の色ムラが発生すると考えられる。
更に、第二の粉体塗料が透明塗料である場合、第二の硬化膜の厚さが変動することにより、透明塗料が硬化して形成される膜（クリア膜）の透明性が低く、得られる塗装膜の彩度が低くなると考えられる。
【００２２】
そこで、第一の付着粉体塗料の粒径５μｍ以下の粒子の体積割合Ｄ５ｃ１と、第一の吐出前粉体塗料における前記第一の粉体粒子の粒径５μｍ以下の粒子の体積割合Ｄ５ｏ１とが、式：Ｄ５ｏ１×０．８０≦Ｄ５ｃ１≦Ｄ５ｏ１×１．２０の関係を満たすようにする。
この関係を満たすとは、第一の付着粉体粒子の粒径５μｍ以下の粒子の体積割合Ｄ５ｃ１と、第一の吐出前粉体粒子の粒径５μｍ以下の粒子の体積割合Ｄ５ｏ１と、の変化がない又は少ないことを意味する。
つまり、第一の吐出前粉体粒子の粒径５μｍ以下の粒子の体積割合Ｄ５ｏ１が初期に近い状態で、第一の粉体塗料が被塗布物に静電付着し、かつ、第二の粉体塗料が被塗布物に静電付着することを意味している。
【００２３】
（Ｄ５ｏ１及びＤ５ｃ１）
本実施形態に係る塗装物の製造方法において、第一の付着粉体粒子の粒径５μｍ以下の粒子の体積割合Ｄ５ｃ１と、第一の吐出前粉体粒子の粒径５μｍ以下の粒子の体積割合Ｄ５ｏ１とが、式：Ｄ５ｏ１×０．８０≦Ｄ５ｃ１≦Ｄ５ｏ１×１．２０の関係を満たすが、塗装膜の色ムラの発生を抑制する点から、式：Ｄ５ｏ１×０．９０≦Ｄ５ｃ１≦Ｄ５ｏ１×１．１０の関係を満たすことが好ましい。
【００２４】
ここで、第一の付着粉体粒子の粒径５μｍ以下の粒子の体積割合Ｄ５ｃ１と、第一の吐出前粉体粒子の粒径５μｍ以下の粒子の体積割合Ｄ５ｏ１とを上記式の関係を満たすようにするには、例えば、１）第一の吐出前粉体粒子を小径化すること（例えば第一の吐出前粉体粒子の体積平均粒径を３μｍ以上１０μｍ以下とすること）、２）第一の吐出前粉体粒子の球状化すること（例えば第一の吐出前粉体粒子の円形度を０．９６以上とすること）、３）第一の吐出前粉体粒子の粒度分布を狭分布化すること（例えば第一の吐出前粉体粒子の体積粒度分布指標ＧＳＤｖを１．５０以下とすること）、４）第一の吐出前粉体塗料に外部添加剤を添加すること（例えば粉体塗料にシリカ粒子を添加すること）、５）これらを組み合わせること等により、第一の吐出前粉体塗料（吐出前粉体粒子）の帯電性の均一に近い状態（つまり第一の吐出前粉体塗料（吐出前粉体粒子）の帯電分布の狭分布化）を図ることが挙げられる。
【００２５】
ここで、各粉体粒子の粒径５μｍ以下の粒子の体積割合は、次に示す方法により測定される値である。まず、後述する「コールターマルチサイザーＩＩ（ベックマン・コールター社製）を用いた方法」により体積基準の粒度分布を求める。この粒度分布に基づいて、全粒子に対する、粒径５μｍ以下の粒子の体積割合を算出する。
【００２６】
（Ｄ５ｏ２及びＤ５ｃ２）
Ｄ５ｏ２及びＤ５ｃ２における説明は、上述のＤ５ｏ１及びＤ５ｃ１における説明において、Ｄ５ｏ１をＤ５ｏ２に、Ｄ５ｃ１をＤ５ｃ２に、第一の付着粉体粒子を第二の付着粉体粒子に、第一の吐出前粉体塗料（第一の吐出前粉体粒子）を第二の吐出前粉体塗料（第二の吐出前粉体粒子）に、それぞれ読み替えた場合と同様である。
また、塗装膜の色ムラの発生を抑制する観点から、Ｄ５ｃ２とＤ５ｃ２とは、０．８０≦Ｄ５ｃ２／Ｄ５ｃ２≦１．２０を満たすことが好ましく、０．９０≦Ｄ５ｃ２／Ｄ５ｃ２≦１．１０を満たすことがより好ましい。
Ｄ５ｃ２／Ｄ５ｃ２が上記範囲内であれば、被塗装物上に付着した第一の粉体粒子と第二の粉体粒子における粒径５μｍ以下の粒子の体積割合が近くなるため、第一の粉体塗料が静電付着した膜の平滑性と、第二の粉体塗料が静電付着した膜の平滑性が近くなり、塗装膜の色ムラの発生がより抑制されると考えられる。
【００２７】
（帯電量）
本実施形態に係る塗装物の製造方法において、塗装膜の色ムラの発生を抑制する観点から、前記第一の粉体塗料を被塗装物に静電付着させる工程、前記第二の粉体塗料を被塗装物に静電付着させる工程において、前記被塗装物に静電付着した粉体塗料の帯電量が絶対値で３０μＣ／ｇ以下であることが好ましい。
また前記第一の粉体塗料を被塗装物に静電付着させる工程において、前記被塗装物に静電付着した第一の粉体塗料における帯電量１が絶対値で３０μＣ／ｇ以下であり、前記第二の粉体塗料を被塗装物に静電付着させる工程において、前記第一の粉体塗料が静電付着した被塗装物に静電付着した第二の粉体塗料における帯電量２が絶対値で３０μＣ／ｇ以下であり、前記帯電量１と、前記帯電量２との差が絶対値で１０μＣ／ｇ以下の範囲であることが好ましい。
帯電量１及び帯電量２は、塗装膜の色ムラの発生を抑制する観点から、いずれもが、絶対値で１．０μＣ／ｇ以上、絶対値で２０μＣ／ｇ以下であることが好ましく、絶対値で２．０μＣ／ｇ以上、絶対値で１５μＣ／ｇ以下であることがより好ましい。
また、塗装膜の色ムラの発生を抑制する観点から、前記帯電量１と、前記帯電量２との差が絶対値で５．０μＣ／ｇ以下の範囲であることが好ましく、絶対値で２．０μＣ／ｇ以下の範囲であることがより好ましい。
本実施形態において、前記帯電量１及び前記帯電量２は、事前に塗装を行い、塗装膜を東芝製ブローオフ帯電量測定機を用いて測定されるが塗装気流内に吸引装置を設置していくことでも測定が可能であり２−コート１べークと膜作製中でも測定が可能である。
この方法は、塗装中の粒子の電荷量の変化が確認されることである。
代表的な測定装置は、ユーテック（株）製ＥＡ０２システム等が市販されている。
前記被塗装物に静電付着した第一の粉体塗料における帯電量１が絶対値で３０μＣ／ｇ以下であり、前記第二の粉体塗料を被塗装物に静電付着させる工程において、前記第一の粉体塗料が静電付着した被塗装物に静電付着した第二の粉体塗料における帯電量２が絶対値で３０μＣ／ｇ以下であり、前記帯電量１と、前記帯電量２との差が絶対値で１０μＣ／ｇ以下の範囲である場合には、第一の粉体粒子と第二の粉体粒子における帯電量が近くなるため、第一の粉体塗料が静電付着した膜の平滑性と、第二の粉体塗料が静電付着した膜の平滑性が近くなり、塗装膜の色ムラの発生が抑制されると考えられる。
【００２８】
以下、本実施形態に係る塗装物の製造方法の詳細について説明する。
【００２９】
（第一の付着工程）
第一の付着工程では、熱硬化性樹脂及び熱硬化剤を含む第一の粉体粒子（第一の吐出前粉体粒子）を有する第一の粉体塗料（第一の吐出前粉体塗料）であって、帯電した第一の粉体塗料を吐出して、第一の粉体塗料を被塗装物に静電付着させる。
具体的には、第一の付着工程では、例えば、静電粉体塗装機の吐出口と被塗布物の塗装面（導電性を有する面）との間に静電界を形成した状態で、静電粉体塗装機の吐出口から、帯電した第一の粉体塗料を吐出し、第一の粉体塗料を被塗装物の被塗装面に静電付着して、第一の粉体塗料の膜を形成する。つまり、例えば、接地した被塗布物の被塗装面を陽極、静電粉体塗装機を陰極として電圧を印加し、両極に静電界（静電場）を形成し、帯電した第一の粉体塗料を飛翔させて、被塗布物の塗装面に静電付着して、粉体塗料の膜を形成する。
なお、第一の付着工程では、静電粉体塗装機の吐出口と被塗装物の塗装面とを相対的に移動しつつ、実施してもよい。
【００３０】
ここで、静電粉体塗装機としては、例えば、コロナガン（コロナ放電で帯電した粉体塗料を吐出する塗装機）、トリボガン（摩擦帯電で粉体塗料を吐出する塗装機）、ベルガン（コロナ放電又は摩擦帯電で帯電した粉体塗料を遠心吐出して吐出する塗装機）等の周知の静電粉体塗装機が利用できる。そして、良好な塗着とする為の吐出条件は、各ガンの設定範囲でよい。
【００３１】
被塗装物の塗装面に付着させる第一の粉体塗料の付着量は、第一の付着粉体粒子の粒径５μｍ以下の粒子の体積割合Ｄ５ｃ１と第一の吐出前粉体粒子の粒径５μｍ以下の粒子の体積割合Ｄ５ｏ１とが上記式を満たし、塗装膜の色ムラの発生を抑制する点から、１．５ｇ／ｍ２以上１５．０ｇ／ｍ２以下（好ましくは２．５ｇ／ｍ２以上１０．０ｇ／ｍ２以下）がよい。
【００３２】
（第二の付着工程）
第二の付着工程では、熱硬化性樹脂及び熱硬化剤を含む第二の粉体粒子（第二の吐出前粉体粒子）を有する第二の粉体塗料（第二の吐出前粉体塗料）であって、帯電した第二の粉体塗料を吐出して、前記第二の粉体塗料を前記第一の粉体塗料が静電付着した被塗装物に静電付着させる。
ここで、前記第二の粉体塗料を前記第一の粉体塗料が静電付着した被塗装物に静電付着させるとは、第一の付着工程により形成された、第一の粉体塗料を被塗装物の被塗装面に静電付着した、第一の粉体塗料の膜上に、更に第二の粉体塗料を被塗装物の被塗装面に静電付着して、第二の粉体塗料の膜を形成することをいう。
その他、第二の付着工程の具体的な説明は、上述の第一の付着工程の具体的な説明において、第一の付着工程を第二の付着工程に、第一の粉体粒子（第一の吐出前粉体粒子）を第二の粉体粒子（第二の吐出前粉体粒子）に、第一の粉体塗料（第一の吐出前粉体塗料）を第二の粉体塗料（第二の吐出前粉体塗料）に、それぞれ読み替えた場合と同様である。
【００３３】
（焼付工程）
焼付工程では、前記被塗装物に静電付着した前記第一の粉体塗料及び前記第二の粉体塗料を加熱して、塗装膜を形成する。具体的には、加熱により、第一の粉体塗料の膜及び第二の粉体塗料に含まれる粉体粒子を溶融すると共に硬化させることで、塗装膜を形成する。
加熱温度（焼付温度）は、粉体塗料の種類に応じて選択される。一例として、加熱温度（焼付温度）は、例えば、９０℃以上２５０℃以下が好ましく、１００℃以上２２０℃以下がより好ましく、１２０℃以上２００℃以下が更に好ましい。なお、加熱時間（焼付時間）は、加熱温度（焼付温度）に応じて調節する。
【００３４】
以上の工程を経て、塗装膜の形成、即ち、被塗装物の塗装が行われ、塗装物の製造が行われる。
【００３５】
ここで、粉体塗料を塗装する対象物品である被塗装物は、特に、制限はなく、各種の金属部品、セラミック部品、樹脂部品等が挙げられる。これら対象物品は、板状品、線状品等の各物品への成形前の未成形品であってもよいし、電子部品用、道路車両用、建築内外装資材用等に成形された成形品であってもよい。また、対象物品は、被塗装面に、予め、プライマー処理、めっき処理、電着塗装等の表面処理が施された物品であってもよい。
【００３６】
＜粉体塗料＞
【００３７】
以下、本実施形態に係る塗装物の製造方法に利用する第一の粉体塗料（第一の吐出前粉体塗料）及び第二の粉体塗料（第二の吐出前粉体塗料）の詳細について、まとめて説明する。なお、以下、第一の粉体塗料、第一の吐出前粉体塗料、第二の粉体塗料（第二の吐出前粉体塗料）を本実施形態に係る粉体塗料と称して説明する。
【００３８】
本実施形態に係る粉体塗料は、粉体粒子を有する。粉体塗料は、必要に応じて、外部添加剤を有してもよい。
【００３９】
〔粉体粒子〕
粉体粒子は、熱硬化性樹脂及び熱硬化剤を含む。粉体粒子は、必要に応じて、着色剤、その他の添加剤を含んでもよい。
【００４０】
（熱硬化性樹脂）
熱硬化性樹脂は、熱硬化反応性基を有する樹脂である。熱硬化性樹脂としては、従来、粉体塗料の粉体粒子で使用する様々な種類の樹脂が挙げられる。
熱硬化性樹脂は、非水溶性（疎水性）の樹脂であることがよい。熱硬化性樹脂として非水溶性（疎水性）の樹脂を適用すると、粉体塗料（粉体粒子）の帯電特性の環境依存性が低減される。また、粉体粒子を凝集合一法で作製する場合、水性媒体中で乳化分散を実現する点からも、熱硬化性樹脂は、非水溶性（疎水性）の樹脂であることがよい。なお、非水溶性（疎水性）とは、２５℃の水１００質量部に対する対象物質の溶解量が５質量部未満であることを意味する。
【００４１】
熱硬化性樹脂としては、例えば、熱硬化性（メタ）アクリル樹脂、及び熱硬化性ポリエステル樹脂からなる群から選択される少なくとも一種が挙げられる。熱硬化性樹脂の中でも、塗装時に帯電列が制御され易い点、塗装膜の強度、仕上げの美しさ等の点から、熱硬化性ポリエステル樹脂が好ましい。
熱硬化性ポリエステル樹脂に含まれる熱硬化反応性基としては、エポキシ基、カルボキシル基、水酸基、アミド基、アミノ基、酸無水基、ブロックイソシアネート基等が挙げられるが、合成が容易な点から、カルボキシル基、及び水酸基が好ましい。
【００４２】
−熱硬化性ポリエステル樹脂−
熱硬化性ポリエステル樹脂は、硬化反応性基を有するポリエステル樹脂である。熱硬化性ポリエステル樹脂に含まれる熱硬化反応性基としては、エポキシ基、カルボキシル基、水酸基、アミド基、アミノ基、酸無水基、ブロックイソシアネート基等が挙げられるが、合成が容易な点から、カルボキシル基、及び水酸基が好ましい。
【００４３】
熱硬化性ポリエステル樹脂は、例えば、多塩基酸と多価アルコールとを少なくとも重縮合した重縮合体である。
熱硬化性ポリエステル樹脂の熱硬化反応性基の導入は、ポリエステル樹脂を合成する際の多塩基酸と多価アルコールとの使用量を調整することにより行う。この調整により、熱硬化反応性基として、カルボキシル基、及び水酸基の少なくとも一方を有する熱硬化性ポリエステル樹脂が得られる。
また、ポリエステル樹脂を合成した後、熱硬化性反応基を導入して、熱硬化性ポリエステル樹脂を得てもよい。
【００４４】
多塩基酸としては、例えば、テレフタル酸、イソフタル酸、フタル酸、メチルテレフタル酸、トリメリット酸、ピロメリット酸、これら酸の無水物；コハク酸、アジピン酸、アゼライン酸、セバチン酸、これら酸の無水物；マレイン酸、イタコン酸、これら酸の無水物；フマル酸、テトラヒドロフタル酸、メチルテトラヒドロフタル酸ヘキサヒドロフタル酸、メチルヘキサヒドロフタル酸、これら酸の無水物；シクロヘキサンジカルボン酸、２，６−ナフタレンジカルボン酸等が挙げられる。
【００４５】
多価アルコールとしては、例えば、エチレングリコール、ジエチレングリコール、プロピレングリコール、ジプロピレングリコール、１，３−ブタンジオール、１，４−ブタンジオール、１，５−ペンタンジオール、１，６−ヘキサンジオール、ネオペンチルグリコール、トリエチレングリコール、ビス（ヒドロキシエチル）テレフタレート、シクロヘキサンジメタノール、オクタンジオール、ジエチルプロパンジオール、ブチルエチルプロパンジオール、２−メチル−１，３−プロパンジオール、２，２，４−トリメチルペンタンジオール、水添ビスフェノールＡ、水添ビスフェノールＡのエチレンオキサイド付加物、水添ビスフェノールＡのプロピレンオキサイド付加物、トリメチロールエタン、トリメチロールプロパン、グリセリン、ペンタエリスリトール、トリスヒドロキシエチルイソシアヌレート、ヒドロキシピバリルヒドロキシピバレート等が挙げられる。
【００４６】
熱硬化性ポリエステル樹脂は、多塩基酸及び多価アルコール以外の他の単量体が重縮合されていてもよい。
他の単量体としては、例えば、１分子中にカルボキシル基と水酸基とを併せ有する化合物（例えばジメタノールプロピオン酸、ヒドロキシピバレート等）、モノエポキシ化合物（例えば「カージュラＥ１０（シェル社製）」等の分岐脂肪族カルボン酸のグリシジルエステル）など）、種々の１価アルコール（例えばメタノール、プロパノール、ブタノール、ベンジルアルコール等）、種々の１価の塩基酸（例えば安息香酸、ｐ−ｔｅｒｔ−ブチル安息香酸等）、種々の脂肪酸（例えばひまし油脂肪酸、ヤシ油脂肪酸、大豆油脂肪酸の等）等が挙げられる。
【００４７】
熱硬化性ポリエステル樹脂の構造は、分岐構造のものでも、線状構造のものでもよい。
【００４８】
熱硬化性ポリエステル樹脂は、酸価と水酸基価との合計が１０ｍｇＫＯＨ／ｇ以上２５０ｍｇＫＯＨ／ｇ以下であり、且つ数平均分子量が１０００以上１００，０００以下のポリエステル樹脂が好ましい。
酸価と水酸基価との合計を上記範囲内にすると、塗装膜の色ムラの発生が抑制され、塗装膜の機械的物性が向上しやすくなる。数平均分子量を上記範囲内にすると、塗装膜の色ムラの発生が抑制され、塗装膜の機械的物性が向上すると共に、粉体塗料の貯蔵安定性も向上しやすくなる。
【００４９】
なお、熱硬化性ポリエステル樹脂の酸価及び水酸基価の測定は、ＪＩＳ Ｋ−００７０−１９９２に準ずる。また、熱硬化性ポリエステル樹脂の数平均分子量の測定は、後述する熱硬化性（メタ）アクリル樹脂の数平均分子量の測定と同様である。
【００５０】
−熱硬化性（メタ）アクリル樹脂−
熱硬化性（メタ）アクリル樹脂は、熱硬化反応性基を有する（メタ）アクリル樹脂である。熱硬化性（メタ）アクリル樹脂への熱硬化反応性基の導入は、熱硬化反応性基を有するビニル単量体を用いることがよい。熱硬化反応性基を有するビニル単量体は、（メタ）アクリル単量体（（メタ）アクリロイル基を有する単量体）であってもよいし、（メタ）アクリル単量体以外のビニル単量体であってもよい。
【００５１】
ここで、熱硬化性（メタ）アクリル樹脂の熱硬化反応性基としては、例えば、エポキシ基、カルボキシル基、水酸基、アミド基、アミノ基、酸無水基、ブロック）イソシアネート基等が挙げられる。これらの中でも、（メタ）アクリル樹脂の熱硬化反応性基としては、（メタ）アクリル樹脂の製造容易な点から、エポキシ基、カルボキシル基、及び水酸基からなる群より選ばれる少なくとも１種であることが好ましい。特に、粉体塗料の貯蔵安定性及び塗装膜外観に優れる点から、ことから、熱硬化反応性基の少なくとも１種はエポキシ基であることがより好ましい。
【００５２】
硬化性反応性基としてエポキシ基を有するビニル単量体としては、例えば、各種の鎖式エポキシ基含有単量体（例えばグリシジル（メタ）アクリレート、β−メチルグリシジル（メタ）アクリレート、グリシジルビニルエーテル、アリルグリシジルエーテル等）、各種の（２−オキソ−１，３−オキソラン）基含有ビニル単量体（例えば（２−オキソ−１，３−オキソラン）メチル（メタ）アクリレート等）、各種の脂環式エポキシ基含有ビニル単量体（例えば３，４−エポキシシクロヘキシル（メタ）アクリレート、３，４−エポキシシクロヘキシルメチル（メタ）アクリレート、３，４−エポキシシクロヘキシルエチル（メタ）アクリレート等）などが挙げられる。
【００５３】
硬化性反応性基としてカルボキシル基を有するビニル単量体としては、例えば、各種のカルボキシル基含有単量体（例えば（メタ）アクリル酸、クロトン酸、イタコン酸、マレイン酸、フマル酸等）、各種のα，β−不飽和ジカルボン酸と炭素数１以上１８以下の１価アルコールとのモノエステル類（例えばフマル酸モノメチル、フマル酸モノエチル、フマル酸モノブチル、フマル酸モノイソブチル、フマル酸モノｔｅｒｔ−ブチル、フマル酸モノヘキシル、フマル酸モノオクチル、フマル酸モノ２−エチルヘキシル、マレイン酸モノメチル、マレイン酸モノエチル、マレイン酸モノブチル、マレイン酸モノイソブチル、マレイン酸モノｔｅｒｔ−ブチル、マレイン酸モノヘキシル、マレイン酸モノオクチル、マレイン酸モノ２−エチルヘキシル等）、イタコン酸モノアルキルエステル（例えばイタコン酸モノメチル、イタコン酸モノエチル、イタコン酸モノブチル、イタコン酸モノイソブチル、イタコン酸モノヘキシル、イタコン酸モノオクチル、イタコン酸モノ２−エチルヘキシル等）などが挙げられる。
【００５４】
硬化性反応性基として水酸基を有するビニル単量体としては、例えば、各種の水酸基含有（メタ）アクリレート（例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、３−ヒドロキシブチル（メタ）アクリレート、４−ヒドロキシブチル（メタ）アクリレート、ポリエチレングリコールモノ（メタ）アクリレート、ポリプロピレングリコールモノ（メタ）アクリレート等）、上記各種の水酸基含有（メタ）アクリレートとε−カプロラクトンとの付加反応生成物、各種の水酸基含有ビニルエーテル（例えば２−ヒドロキシエチルビニルエーテル、３−ヒドロキシプロピルビニルエーテル、２−ヒドロキシプロピルビニルエーテル、４−ヒドロキシブチルビニルエーテル、３−ヒドロキシブチルビニルエーテル、２−ヒドロキシ−２−メチルプロピルビニルエーテル、５−ヒドロキシペンチルビニルエーテル、６−ヒドロキシヘキシルビニルエーテル等）、上記各種の水酸基含有ビニルエーテルとε−カプロラクトンとの付加反応生成物、各種の水酸基含有アリルエーテル（例えば、２−ヒドロキシエチル（メタ）アリルエーテル、３−ヒドロキシプロピル（メタ）アリルエーテル、２−ヒドロキシプロピル（メタ）アリルエーテル、４−ヒドロキシブチル（メタ）アリルエーテル、３−ヒドロキシブチル（メタ）アリルエーテル、２−ヒドロキシ−２−メチルプロピル（メタ）アリルエーテル、５−ヒドロキシペンチル（メタ）アリルエーテル、６−ヒドロキシヘキシル（メタ）アリルエーテル等）、上記各種の水酸基含有アリルエーテルとε−カプロラクトンとの付加反応生成物などが挙げられる。
【００５５】
熱硬化性（メタ）アクリル樹脂は、（メタ）アクリル単量体以外にも、熱硬化反応性基を有さない他のビニル単量体が共重合されていてもよい。
他のビニル単量体としては、各種のα−オレフィン（例えばエチレン、プロピレン、ブテン−１等）、フルオロオレフィンを除く各種のハロゲン化オレフィン（例えば塩化ビニル、塩化ビニリデン等）、各種の芳香族ビニル単量体（例えばスチレン、α−メチルスチレン、ビニルトルエン等）、各種の不飽和ジカルボン酸と炭素数１以上１８以下の１価アルコールとのジエステル（例えばフマル酸ジメチル、フマル酸ジエチル、フマル酸ジブチル、フマル酸ジオクチル、マレイン酸ジメチル、マレイン酸ジエチル、マレイン酸ジブチル、マレイン酸ジオクチル、イタコン酸ジメチル、イタコン酸ジエチル、イタコン酸ジブチル、イタコン酸ジオクチル等）、各種の酸無水基含有単量体（例えば無水マレイン酸、無水イタコン酸、無水シトラコン酸、無水（メタ）アクリル酸、無水テトラヒドロフタル酸等）、各種の燐酸ステル基含有単量体（例えばジエチル−２−（メタ）アクリロイルオキシエチルフォスフェート、ジブチル−２−（メタ）アクリロイルオキシブチルフォスフェート、ジオクチル−２−（メアクリロイルオキシエチルフォスフェート、ジフェニル−２−（メタ）アクリロイルオキシエチルフォスフェート等）、各種の加水分解性シリル基含有単量体（例えばγ−（メタ）アクリロイルオキシプロピルトリメトキシシラン、γ−（メタ）アクリロイルオキシプロピルトリエトキシシラン、γ−（メタ）アクリロイルオキシプロピルメチルジメトキシシラン等）、各種の脂肪族カルボン酸ビニル（例えば酢酸ビニル、プロピオン酸ビニル、酪酸ビニル、イソ酪酸ビニル、カプロン酸ビニル、カプリル酸ビニル、カプリン酸ビニル、ラウリン酸ビニル、炭素原子数９以上１１以下の分岐状脂肪族カルボン酸ビニル、ステアリン酸ビニル等）、環状構造を有するカルボン酸の各種のビニルエステル（例えばシクロヘキサンカルボン酸ビニル、メチルシクロヘキサンカルボン酸ビニル、安息香酸ビニル、ｐ−ｔｅｒｔ−ブチル安息香酸ビニル等）などが挙げられる。
【００５６】
なお、熱硬化性（メタ）アクリル樹脂において、熱硬化反応性基を有するビニル単量体として、（メタ）アクリル単量体以外のビニル単量体を使用する場合、硬化性反応性基を有さないアクリル単量体を使用する。
硬化性反応性基を有さないアクリル単量体としては、（メタ）アクリル酸アルキルエステル（例えば（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、（メタ）アクリル酸イソブチル、（メタ）アクリル酸ｔｅｒｔ−ブチル、（メタ）アクリル酸ｎ−ヘキシル、（メタ）アクリル酸シクロヘキシル、（メタ）アクリル酸２−エチルヘキシル、（メタ）アクリル酸ｎ−オクチル、（メタ）アクリル酸イソオクチル、（メタ）アクリル酸２−エチルオクチル、（メタ）アクリル酸ドデシル、（メタ）アクリル酸イソデシル、（メタ）アクリル酸ラウリル、（メタ）アクリル酸ステアリル等）、各種の（メタ）アクリル酸アリールエステル（例えば（メタ）アクリル酸ベンジル、（メタ）アクリル酸フェニル、（メタ）アクリル酸フェノキシエチル等）、各種のアルキルカルビトール（メタ）アクリレート（例えばエチルカルビトール（メタ）アクリレート等）、他の各種の（メタ）アクリル酸エステル（例えばイソボルニル（メタ）アクリレート、ジシクロペンタニル（メタ）アクリレート、ジシクロペンテニル（メタ）アクリレート、ジシクロペンテニロキシエチル（メタ）アクリレート、（メタ）アクリル酸テトラヒドロフルフリル等）、各種のアミノ基含有アミド系不飽和単量体（例えばＮ−ジメチルアミノエチル（メタ）アクリルアミド、Ｎ−ジエチルアミノエチル（メタ）アクリルアミド、Ｎ−ジメチルアミノプロピル（メタ）アクリルアミド、Ｎ−ジエチルアミノプロピル（メタ）アクリルアミド等）、各種のジアルキルアミノアルキル（メタ）アクリレート（例えばジメチルアミノエチル（メタ）アクリレート、ジエチルアミノエチル（メタ）アクリレート等）、各種のアミノ基含有単量体（例えばｔｅｒｔ−ブチルアミノエチル（メタ）アクリレート、ｔｅｒｔ−ブチルアミノプロピル（メタ）アクリレート、アジリジニルエチル（メタ）アクリレート、ピロリジニルエチル（メタ）アクリレート、ピペリジニルエチル（メタ）アクリレート等）。
【００５７】
熱硬化性（メタ）アクリル樹脂は、数平均分子量が１，０００以上２０，０００以下（好ましくは１，５００以上１５，０００以下）のアクリル樹脂が好ましい。
数平均分子量を上記範囲内にすると、塗装膜の色ムラの発生が抑制され、また、塗装膜の機械的物性が向上しやすくなる。
【００５８】
熱硬化性（メタ）アクリル樹脂の数平均分子量は、ゲルパーミエーションクロマトグラフィ（ＧＰＣ）により測定する。ＧＰＣによる分子量測定は、測定装置として東ソー製ＧＰＣ・ＨＬＣ−８１２０ＧＰＣを用い、東ソー製カラム・ＴＳＫｇｅｌ  ＳｕｐｅｒＨＭ−Ｍ（１５ｃｍ）を使用し、ＴＨＦ溶媒で行う。重量平均分子量及び数平均分子量は、この測定結果から単分散ポリスチレン標準試料により作成した分子量校正曲線を使用して算出する。
【００５９】
熱硬化性樹脂は、単独でも２種以上を組み合わせて使用してもよい。
【００６０】
熱硬化性樹脂の含有量は、粉体粒子全体に対して、２０質量％以上９９質量％以下が好ましく、３０質量％以上９５質量％以下が好ましい。
なお、後述するように、粉体粒子がコア／シェル型粒子である際、樹脂被覆部の樹脂として熱硬化性樹脂を適用する場合には、上記の熱硬化性樹脂の含有量は、芯部及び樹脂被覆部の全熱硬化性樹脂の含有量を意味する。
【００６１】
（熱硬化剤）
熱硬化剤は、熱硬化性樹脂の熱硬化反応性基の種類に応じて選択する。
ここで、熱硬化剤とは、熱硬化性樹脂の末端基である熱硬化反応性基に対して、反応可能な官能基を有している化合物を意味する。
【００６２】
熱硬化性樹脂の熱硬化反応性基がカルボキシル基の場合、熱硬化剤としては、例えば、種々のエポキシ樹脂（例えばビスフェノールＡのポリグリシジルエーテル等）、エポキシ基含有アクリル樹脂（例えばグリシジル基含有アクリル樹脂等）、種々の多価アルコール（例えば１，６−ヘキサンジオール、トリメチロールプロパン、トリメチロールエタン等）のポリグリシジルエーテル、種々の多価カルボン酸（例えばフタル酸、テレフタル酸、イソフタル酸、ヘキサヒドロフタル酸、メチルヘキサヒドロフタル酸、トリメリット酸、ピロメリット酸等）のポリグリシジルエステル、種々の脂環式エポキシ基含有化合物（例えばビス（３，４−エポキシシクロヘキシル）メチルアジペート等）、ヒドロキシアミド（例えばトリグリシジルイソシアヌレート、β−ヒドロキシアルキルアミド等）等が挙げられる。
【００６３】
熱硬化性樹脂の熱硬化反応性基が水酸基の場合、熱硬化剤としては、例えば、ポリブロックイソシアネート、アミノプラスト等が挙げられる。ポリブロックポリイソシアネートとしては、例えば、各種の脂肪族ジイソシアネート（例えばヘキサメチレンジイソシアネート、トリメチルヘキサメチレンジイソシアネート等）、各種の環状脂肪族ジイソシアネート（例えばキシリレンジイソシアネート、イソホロンジイソシアネート等）、各種の芳香族ジイソシアネート（例えばトリレンジイソシアネート、４，４’−ジフェニルメタンジイソシアネート等）などの有機ジイソシアネート；これら有機ジイソシアネートと、多価アルコール、低分子量ポリエステル樹脂（例えばポリエステルポリオール）又は水等との付加物；これら有機ジイソシアネート同士の重合体（イソシアヌレート型ポリイソシアネート化合物をも含む重合体）；イソシアネート・ビウレット体等の各種のポリイソシアネート化合物を公知慣用のブロック化剤でブロック化したもの；ウレトジオン結合を構造単位として有するセルフ・ブロックポリイソシアネート化合物などが挙げられる。
【００６４】
熱硬化性樹脂の熱硬化反応性基がエポキシ基の場合、熱硬化剤としては、例えば、コハク酸、グルタル酸、アジピン酸、ピメリン酸、スベリン酸、アゼライン酸、セバチン酸、ドデカン二酸、アイコサン二酸、マレイン酸、シトラコン酸、イタコン酸、グルタコン酸、フタル酸、トリメリット酸、ピロメリット酸、テトラヒドロフタル酸、ヘキサヒドロフタル酸、シクロヘキセン−１，２−ジカルボン酸、トリメリット酸、ピロメリット酸等の酸；これら酸の無水物；これらの酸のウレタン変性物などが挙げられる。これらの中でも、熱硬化剤としては、塗装膜物性、及び貯蔵安定性の点から、脂肪族二塩基酸が好ましく、塗装膜物性の点から、ドデカン二酸が特に好ましい。
【００６５】
熱硬化剤は、単独でも２種以上を組み合わせて使用してもよい。
【００６６】
熱硬化剤の含有量は、熱硬化性樹脂に対して、１質量％以上３０質量％以下が好ましく、３質量％以上２０質量％以下が好ましい。
なお、後述するように、粉体粒子がコア／シェル型粒子である際、樹脂被覆部の樹脂として熱硬化性樹脂を適用する場合には、上記の熱硬化剤の含有量は、芯部及び樹脂被覆部の全熱硬化性樹脂に対する含有量を意味する。
【００６７】
（着色剤）
着色剤としては、例えば、顔料が挙げられる。着色剤は、顔料と共に染料を併用してもよい。
顔料としては、例えば、酸化鉄（例えばベンガラ等）、酸化チタン、チタン黄、亜鉛華、鉛白、硫化亜鉛、リトポン、酸化アンチモン、コバルトブルー、カーボンブラック等の無機顔料；キナクリドンレッド、フタロシアニンブルー、フタロシアニングリーン、パーマネントレッド、ハンザイエロー、インダンスレンブルー、ブリリアントファーストスカーレット、ベンツイミダゾロンイエロー等の有機顔料などが挙げられる。
顔料としては、その他、光輝性顔料も挙げられる。光輝性顔料としては、例えば、パール顔料、アルミニウム粉、ステンレス鋼粉等の金属粉；金属フレーク；ガラスビーズ；ガラスフレーク；雲母；リン片状酸化鉄（ＭＩＯ）等が挙げられる。
【００６８】
着色剤は、単独でも２種以上を組み合わせて使用してもよい。
【００６９】
着色剤の含有量は、顔料の種類及び塗装膜に求められる色彩、明度、及び深度等に応じて選択する。
例えば、着色剤の含有量は、粉体粒子を構成する全樹脂に対して、１質量％以上７０質量％以下が好ましく、２質量％以上６０質量％以下がより好ましい。
【００７０】
ここで、粉体粒子は、着色剤として、白色顔料と共に、白色顔料以外の着色顔料を含むことがよい。粉体粒子が着色顔料と共に白色顔料を含有することで、塗装膜により被塗装物表面の色が隠蔽され、着色顔料の発色性が向上する。なお、白色顔料としては、酸化チタン、硫酸バリウム、酸化亜鉛、炭酸カルシウム等の周知の白色顔料が挙げられるが、白色度が高い（つまり隠蔽性が高い）点で、酸化チタンが好ましい。
【００７１】
（２価以上の金属イオン）
粉体粒子には、２価以上の金属イオン（以下、単に「金属イオン」とも称する）を含むことがよい。この金属イオンは、後述するように、粉体粒子がコア／シェル型粒子である際には、粉体粒子の芯部及び樹脂被覆部のいずれにも含まれる成分である。
粉体粒子に２価以上の金属イオンを含むと、粉体粒子で金属イオンによるイオン架橋を形成する。例えば、熱硬化性樹脂の官能基（例えば、熱硬化性樹脂として、熱硬化性ポリエステル樹脂を使用した場合、熱硬化性ポリエステル樹脂のカルボキシル基又は水酸基）と金属イオンとが相互作用し、イオン架橋を形成する。このイオン架橋により、粉体粒子の内包物（熱硬化剤、及び熱硬化剤以外に必要に応じて添加される着色剤、その他の添加剤等）が粉体粒子の表面に析出する現象（所謂、ブリード）が抑制され、保管性が高まりやすくなる。また、このイオン架橋は、粉体塗料の塗装後、熱硬化をするときの加熱により、イオン架橋の結合が切れることで、粉体粒子の溶融粘度が低下し、平滑性の高い塗装膜を形成しやすくなる。
【００７２】
金属イオンとしては、例えば、２価以上４価以下の金属イオンが挙げられる。具体的には、金属イオンとしては、例えば、アルミニウムイオン、マグネシウムイオン、鉄イオン、亜鉛イオン、及びカルシウムイオンからなる群より選択される少なくとも１種の金属イオンが挙げられる。
【００７３】
金属イオンの供給源（粉体粒子に添加剤として含ませる化合物）としては、例えば、金属塩、無機金属塩重合体、金属錯体等が挙げられる。この金属塩、及び無機金属塩重合体は、例えば、粉体粒子を凝集合一法で作製する場合、凝集剤として粉体粒子に添加する。
金属塩としては、例えば、硫酸アルミニウム、塩化アルミニウム、塩化マグネシウム、硫酸マグネシウム、塩化鉄（II）、塩化亜鉛、塩化カルシウム、硫酸カルシウム等が挙げられる。
無機金属塩重合体としては、例えば、ポリ塩化アルミニウム、ポリ水酸化アルミニウム、ポリ硫酸鉄（II）、多硫化カルシウム等が挙げられる。
金属錯体としては、例えば、アミノカルボン酸の金属塩等が挙げられる。金属錯体として、具体的には、例えば、エチレンジアミン４酢酸、プロパンジアミン４酢酸、ニトリル３酢酸、トリエチレンテトラミン６酢酸、ジエチレントリアミン５酢酸等の公知のキレートをベースにした金属塩（例えば、カルシウム塩、マグネシウム塩、鉄塩、アルミニウム塩等）などが挙げられる。
【００７４】
なお、これら金属イオンの供給源は、凝集剤用途ではなく、単なる添加剤として添加してもよい。
【００７５】
金属イオンの価数は、高い程、網目状のイオン架橋を形成しやすくなり、塗装膜の平滑性、及び粉体塗料の保管性の点で好適である。このため、金属イオンとしては、Ａｌイオンが好ましい。つまり、金属イオンの供給源としては、アルミニウム塩（例えば硫酸アルミニウム、塩化アルミニウム等）、アルミニウム塩重合体（例えばポリ塩化アルミニウム、ポリ水酸化アルミニウム等）が好ましい。更に、塗装膜の平滑性、及び粉体塗料の保管性の点で、金属イオンの供給源のうち、金属イオンの価数が同じであっても、金属塩に比べ、無機金属塩重合体が好ましい。このため、金属イオンの供給源としては、特に、アルミニウム塩重合体（例えばポリ塩化アルミニウム、ポリ水酸化アルミニウム等）が好ましい。
【００７６】
金属イオンの含有量は、塗装膜の平滑性、及び粉体塗料の保管性の点で、粉体粒子全体に対して０．００２質量％以上０．２質量％以下が好ましく、０．００５質量％以上０．１５質量％以下がより好ましい。
金属イオンの含有量を０．００２質量％以上とすると、金属イオンによる適度なイオン架橋が形成され、粉体粒子のブリードを抑え、塗装塗料の保管性が高まりやすくなる。一方、金属イオンの含有量を０．２質量％以下とすると、金属イオンによる過剰なイオン架橋の形成を抑え、塗装膜の平滑性が高まりやすくなる。
【００７７】
ここで、粉体粒子を凝集合一法で作製する場合、凝集剤として添加される金属イオンの供給源（金属塩、金属塩重合体）は、粉体粒子の粒度分布及び形状の制御に寄与する。
【００７８】
具体的には、金属イオンの価数は高い程、狭い粒度分布を得る点で好適である。また、狭い粒度分布を得る点で、金属イオンの価数が同じであっても、金属塩に比べ、金属塩重合体が好適である。このため、これら点からも、金属イオンの供給源としては、アルミニウム塩（例えば硫酸アルミニウム、塩化アルミニウム等）、アルミニウム塩重合体（例えばポリ塩化アルミニウム、ポリ水酸化アルミニウム等）が好ましく、アルミニウム塩重合体（例えばポリ塩化アルミニウム、ポリ水酸化アルミニウム等）が特に好ましい。
【００７９】
また、金属イオンの含有量が０．００２質量％以上になるように、凝集剤を添加すると、水性媒体中における樹脂粒子の凝集が進行し、狭い粒度分布の実現に寄与する。また、芯部となる凝集粒子に対して、樹脂被覆部となる樹脂粒子の凝集が進行し、芯部表面全体に対する樹脂被覆部の形成の実現に寄与する。一方、金属イオンの含有量が０．２質量％以下になるように、凝集剤を添加すると、凝集粒子中のイオン架橋の過剰な生成を抑え、融合合一するときに、生成される粉体粒子の形状が球状に近づきやすくなる。このため、これら点からも、金属イオンの含有量は、０．００２質量％以上０．２質量％以下が好ましく、０．００５質量％以上０．１５質量％以下がより好ましい。
【００８０】
金属イオンの含有量は、粉体粒子の蛍光Ｘ線強度を定量分析することにより測定される。具体的には、例えば、まず、樹脂と金属イオンの供給源との混合し、金属イオンの濃度が既知の樹脂混合物を得る。この樹脂混合物２００ｍｇを、直径１３ｍｍの錠剤成形器を用いて、ペレットサンプルを得る。このペレットサンプルの質量を精秤し、ペレットサンプルの蛍光Ｘ線強度測定を行って、ピーク強度を求める。同様に、金属イオンの供給源の添加量を変更したペレットサンプルについても測定を行い、これらの結果から検量線を作成する。そして、この検量線を用いて、測定対象となる粉体粒子中の金属イオンの含有量を定量分析する。
【００８１】
金属イオンの含有量の調整方法としては、例えば、１）金属イオンの供給源の添加量を調整する方法、２）粉体粒子を凝集合一法で作製する場合、凝集工程において、金属イオンの供給源として凝集剤（例えば金属塩、又は金属塩重合体）を添加した後、凝集工程の最後にキレート剤（例えばＥＤＴＡ（エチレンジアミン四酢酸）、ＤＴＰＡ（ジエチレントリアミン五酢酸）、ＮＴＡ（ニトリロ三酢酸）等）を添加し、キレート剤により金属イオンと錯体を形成させ、その後の洗浄工程等で形成された錯塩を除去して、金属イオンの含有量を調整する方法等が挙げられる。
【００８２】
（その他の添加剤）
その他の添加剤としては、粉体塗料に使用される各種の添加剤が挙げられる。
具体的には、その他の添加剤としては、例えば、発泡（ワキ）防止剤（例えば、ベンゾイン、ベンゾイン誘導体等）、硬化促進剤（アミン化合物、イミダゾール化合物、カチオン重合触媒等）、表面調整剤（レベリング剤）、可塑剤、帯電制御剤、酸化防止剤、顔料分散剤、難燃剤、流動付与剤等が挙げられる。
【００８３】
（コア／シェル型粒子）
本実施形態において、粉体粒子は、熱硬化性樹脂及び熱硬化剤を含有する芯部と、該芯部の表面を被覆する樹脂被覆部と、を有するコア／シェル型粒子であってもよい。
この際、芯部は、熱硬化性樹脂及び熱硬化剤の他、必要に応じて、前述した、着色剤のその他の添加剤を含有してもよい。
【００８４】
また、コア／シェル型粒子における樹脂被覆部について、以下に説明する。
樹脂被覆部は、樹脂のみで構成されていてもよいし、他の成分（芯部を構成する成分として説明した熱硬化剤、その他の添加剤等）を含んでいてもよい。
但し、ブリードを低減させる点から、樹脂被覆部は、樹脂のみで構成されていることがよい。なお、樹脂被覆部が、樹脂以外の他の成分を含む場合でも、樹脂は樹脂被覆部全体の９０質量％以上（好ましくは９５質量％以上）を占めることがよい。
【００８５】
樹脂被覆部を構成する樹脂は、非硬化性樹脂であってもよく、熱硬化性樹脂であってもよいが、塗装膜の硬化密度（架橋密度）向上の点から、熱硬化性樹脂であることがよい。
樹脂被覆部の樹脂として、熱硬化性樹脂を適用する場合、この熱硬化性樹脂としては、芯部の熱硬化性樹脂と同様なものが挙げられ、好ましい例も同様である。但し、樹脂被覆部の熱硬化性樹脂は、芯部の熱硬化性樹脂と同じ種類の樹脂であってもよいし、異なる樹脂であってもよい。
なお、樹脂被覆部の樹脂として、非硬化性樹脂を適用する場合、非硬化性樹脂としては、アクリル樹脂、及びポリエステル樹脂からなる群から選択される少なくとも１種が好適に挙げられる。
【００８６】
樹脂被覆部の被覆率は、ブリードの抑制の点から、３０％以上１００％以下が好ましく、５０％以上１００％以下がより好ましい。
樹脂被覆部の被覆率は、粉体粒子表面の樹脂被覆部の被覆率はＸＰＳ（Ｘ線光電子分光）測定により求められた値である。
具体的には、ＸＰＳ測定は、測定装置として日本電子社製、ＪＰＳ−９０００ＭＸを使用し、Ｘ線源としてＭｇＫα線を用い、加速電圧を１０ｋＶ、エミッション電流を３０ｍＡに設定して実施する。
上記条件で得られたスペクトルから、粉体粒子表面の芯部の材料に起因する成分と被覆樹脂部の材料に起因する成分をピーク分離することによって、粉体粒子表面の樹脂被覆部の被覆率を定量する。ピーク分離は、測定されたスペクトルを、最小二乗法によるカーブフィッティングを用いて各成分に分離する。
分離のベースとなる成分スペクトルは、粉体粒子の作製に用いた熱硬化性樹脂、硬化剤、顔料、添加剤、被覆用樹脂を単独に測定して得られたスペクトルを用いる。そして、粉体粒子で得られた全スペクトル強度の総和に対しての被覆用樹脂に起因するスペクトル強度の比率から、被覆率を求める。
【００８７】
樹脂被覆部の厚さは、ブリード抑制の点から、０．２μｍ以上４μｍ以下が好ましく、０．３μｍ以上３μｍ以下がより好ましい。
樹脂被覆部の厚さは、次の方法により測定された値である。粉体粒子をエポキシ樹脂などに包埋し、ダイヤモンドナイフなどで切削することで薄切片を作製する。この薄切片を透過型電子顕微鏡（ＴＥＭ）などで観察、複数の粉体粒子の断面画像を撮影する。粉体粒子の断面画像から樹脂被覆部の厚みを２０か所測定して、その平均値を採用する。クリア粉体塗料などで断面画像において樹脂被覆部の観察が難しい場合は、染色を行って観察することで、測定を容易にすることもできる。
【００８８】
（粉体粒子の好ましい特性）
−体積粒度分布指標ＧＳＤｖ−
粉体粒子の体積粒度分布指標ＧＳＤｖは、塗装膜の平滑性、及び粉体塗料の保管性の点で、１．５０以下であることが好ましく、１．４０以下がより好ましく、１．３０以下が更に好ましい。特に、粉体粒子の体積粒度分布指標ＧＳＤｖ（つまり吐出前粉体粒子の体積粒度分布指標ＧＳＤｖ）は、付着粉体粒子の粒径５μｍ以下の粒子の体積割合Ｄ５ｃ１又はＤ５ｃ２と、吐出前粉体粒子の粒径５μｍ以下の粒子の体積割合Ｄ５ｏ１又はＤ５ｏ２とを上記式の関係を満たすようにする点から、１．４０以下が好ましい。
また、第一の粉体粒子のＧＳＤｖ１と、第二の粉体粒子のＧＳＤｖ２とは、塗装膜の色ムラの発生を抑制する観点から、０．８≦ＧＳＤｖ１／ＧＳＤｖ２≦１．２を満たすことが好ましく、０．９≦ＧＳＤｖ１／ＧＳＤｖ２≦１．１を満たすことがより好ましい。
０．９≦ＧＳＤｖ１／ＧＳＤｖ２≦１．１を満たす場合には、第一の粉体粒子と第二の粉体粒子における粒度分布が近くなるため、第一の粉体塗料が静電付着した膜の平滑性と、第二の粉体塗料が静電付着した膜の平滑性が近くなり、塗装膜の色ムラの発生が抑制されると考えられる。
【００８９】
−体積平均粒径Ｄ５０ｖ−
また、粉体粒子の体積平均粒径Ｄ５０ｖは、少量で平滑性の高い塗装膜を形成する点から、１μｍ以上２５μｍ以下が好ましく、２μｍ以上２０μｍ以下がより好ましく、３μｍ以上１５μｍ以下が更に好ましい。特に、粉体粒子の体積平均粒径Ｄ５０ｖ（つまり吐出前粉体粒子の体積平均粒径Ｄ５０ｖ）は、付着粉体粒子の粒径５μｍ以下の粒子の体積割合Ｄ５ｃ１又はＤ５ｃ２と、吐出前粉体粒子の粒径５μｍ以下の粒子の体積割合Ｄ５ｏ１又はＤ５ｏ２とを上記式の関係を満たすようにする点から、３μｍ以上２０μｍ以下が好ましく、３μｍ以上１０μｍ以下がより好ましい。
また、第一の粉体粒子のＤ５０ｖ１と、第二の粉体粒子のＤ５０ｖ２とは、塗装膜の色ムラの発生を抑制する観点から、０．８≦Ｄ５０ｖ１／Ｄ５０ｖ２≦１．２を満たすことが好ましく、０．９≦Ｄ５０ｖ１／Ｄ５０ｖ２≦１．１を満たすことがより好ましい。
０．９≦Ｄ５０ｖ１／Ｄ５０ｖ２≦１．１を満たす場合には、第一の粉体粒子と第二の粉体粒子における体積平均粒径が近くなるため、第一の粉体塗料が静電付着した膜の平滑性と、第二の粉体塗料が静電付着した膜の平滑性が近くなり、塗装膜の色ムラの発生が抑制されると考えられる。
【００９０】
−平均円形度−
更に、粉体粒子の平均円形度は、塗装膜の平滑性、及び粉体塗料の保管性の点で、０．９６以上であることが好ましく、０．９７以上がより好ましく、０．９８以上が更に好ましい。特に、粉体粒子の平均円形度（つまり吐出前粉体粒子の平均円形度）は、付着粉体粒子の粒径５μｍ以下の粒子の体積割合Ｄ５ｃ１又はＤ５ｃ２と、吐出前粉体粒子の粒径５μｍ以下の粒子の体積割合Ｄ５ｏ１又はＤ５ｏ２とを上記式の関係を満たすようにする点から、０．９６以上が好ましい。
【００９１】
ここで、粉体粒子の体積平均粒径Ｄ５０ｖ、及び体積粒度分布指標ＧＳＤｖは、コールターマルチサイザーII（ベックマン・コールター社製）を用い、電解液はＩＳＯＴＯＮ−II（ベックマン・コールター社製）を使用して測定される。
測定に際しては、分散剤として、界面活性剤（アルキルベンゼンスルホン酸ナトリウムが好ましい）の５％水溶液２ｍｌ中に測定試料を０．５ｍｇ以上５０ｍｇ以下加える。これを電解液１００ｍｌ以上１５０ｍｌ以下中に添加する。
試料を懸濁した電解液は超音波分散器で１分間分散処理を行い、コールターマルチサイザーIIにより、アパーチャー径として１００μｍのアパーチャーを用いて２μｍ以上６０μｍ以下の範囲の粒径の粒子の粒度分布を測定する。なお、サンプリングする粒子数は５００００個である。
測定される粒度分布を基にして分割された粒度範囲（チャンネル）に対して体積をそれぞれ小径側から累積分布を描いて、累積１６％となる粒径を体積粒径Ｄ１６ｖ、累積５０％となる粒径を体積平均粒径Ｄ５０ｖ、累積８４％となる粒径を体積粒径Ｄ８４ｖと定義する。
そして、体積平均粒度分布指標（ＧＳＤｖ）は（Ｄ８４ｖ／Ｄ１６ｖ）１／２として算出される。
【００９２】
また、粉体粒子の平均円形度は、フロー式粒子像分析装置「ＦＰＩＡ−３０００（シスメックス社製）」を用いることにより測定される。具体的には、予め不純固形物を除去した水１００ｍｌ以上１５０ｍｌ以下の中に、分散剤として界面活性剤（アルキルベンゼンスルホン酸塩）を０．１ｍｌ以上０．５ｍｌ以下加え、更に測定試料を０．１ｇ以上０．５ｇ以下加える。測定試料を分散した懸濁液は超音波分散器で１分以上３分以下分散処理を行ない、分散液濃度を３０００個／μｌ以上１万個／μｌ以下とする。この分散液に対して、フロー式粒子像分析装置を用いて、粉体粒子の平均円形度を測定する。
【００９３】
ここで、粉体粒子の平均円形度は、粉体粒子について測定されたｎ個の各粒子の円形度（Ｃｉ）を求め、次いで、下記式により算出される値である。但し、下記式中、Ｃｉは、円形度（＝粒子の投影面積に等しい円の周囲長／粒子投影像の周囲長）を示し、ｆｉは、粉体粒子の頻度を示す。
【００９４】
【数１】
2018075551.tif 000002
【００９５】
また、塗装膜の色ムラの発生を抑制する観点から、第一の粉体粒子の平均円形度Ｃａ１と第二の粉体粒子の平均円形度Ｃａ２とは、０．４≦Ｃａ１／Ｃａ２≦１．６を満たすことが好ましく、０．６≦Ｃａ１／Ｃａ２≦１．６を満たすことがより好ましい。
０.４≦Ｃａ１／Ｃａ２≦１．６を満たす場合には、第一の粉体粒子と第二の粉体粒子における円形度が近くなるため、第一の粉体塗料が静電付着した膜の平滑性と、第二の粉体塗料が静電付着した膜の平滑性が近くなり、塗装膜の色ムラの発生が抑制されると考えられる。
【００９６】
本実施形態において、透明塗料の硬化物により保護された、色ムラの発生を抑制された塗装膜が得られる観点から、第一の粉体塗料に含まれる第一の粉体粒子が、熱硬化性樹脂と、熱硬化剤と、着色剤とを含む着色粉体粒子を含み、かつ、第二の粉体塗料が、熱硬化性樹脂と、熱硬化剤とを含み、着色剤を実質的に含有しない、透明粉体粒子を含むことが好ましい。
着色剤を実質的に含有しないとは、着色剤の含有量が、粉体粒子の全質量に対して１質量％未満であることをいい、０．１質量%未満であることが好ましい。
また、第一の粉体粒子に含まれる熱硬化性樹脂及び熱硬化剤と、第二の粉体粒子に含まれる熱硬化性樹脂及び熱硬化剤は、それぞれ同一であってもよいし、異なっていてもよい。
本実施形態に係る塗装物の製造方法によれば、上述のＤ５ｏ１×０．８０≦Ｄ５ｃ１≦Ｄ５ｏ１×１．２０の関係を満たすことにより、塗装物の色ムラの発生が抑制される。
【００９７】
〔外部添加剤〕
外部添加剤は、粉体粒子間の凝集の発生を抑制し、少量で平滑性の高い塗装膜を形成することができる。外部添加剤の具体例としては、例えば、無機粒子が挙げられる。無機粒子として、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２、ＣａＣＯ３、ＭｇＣＯ３、ＢａＳＯ４、ＭｇＳＯ４等の粒子が挙げられる。
【００９８】
外部添加剤としての無機粒子の表面は、疎水化処理が施されていることがよい。疎水化処理は、例えば疎水化処理剤に無機粒子を浸漬する等して行う。疎水化処理剤は特に制限されないが、例えば、シラン系カップリング剤、シリコーンオイル、チタネート系カップリング剤、アルミニウム系カップリング剤等が挙げられる。これらは１種単独で使用してもよいし、２種以上を併用してもよい。
疎水化処理剤の量としては、通常、例えば、無機粒子１００質量部に対して、１質量部以上１０質量部以下である。
【００９９】
外部添加剤の体積平均粒径は、５ｎｍ以上２００ｎｍ以下が好ましく、７ｎｍ以上１００ｎｍ以下がより好ましく、１０ｎｍ以上５０ｎｍ以下が更に好ましい。外部添加剤の体積平均粒子径を５ｎｍ以上２００ｎｍ以下とすると、静電粉体塗装機で粉体塗料を塗布する際に、空気流で粉体粒子がほぐれて一次粒子として飛翔しやすくなり、粉体粒子が一次粒子の状態で被塗装物に付着し、塗装面により均一に付着され易くなり、色ムラの発生が抑制されやすくなる。
また、第一の粉体粒子及び第二の粉体粒子に同じ種類の外部添加剤を添加することで、粉体塗料間の帯電性の差が減少する。そのため、塗装物の色ムラの発生がより抑制される。
【０１００】
外部添加剤の外添量としては、例えば、粉体粒子に対して、０．０１質量％以上５質量％以下が好ましく、０．０１質量％以上２．０質量％以下がより好ましい。
【０１０１】
〔特定無機酸化物粒子〕
粉体粒子が赤色顔料及び白色顔料を含む場合、上述のように、外部添加剤として、特定無機酸化物粒子（アミノ基を有するシラン化合物を含む無機酸化物粒子）を適用することがよい。
【０１０２】
（無機酸化物粒子）
無機酸化物粒子としては、ＳｉＯ２、ＴｉＯ２、Ａｌ２Ｏ３、ＣｕＯ、ＺｎＯ、ＳｎＯ２、ＣｅＯ２、Ｆｅ２Ｏ３、ＭｇＯ、ＢａＯ、ＣａＯ、Ｋ２Ｏ、Ｎａ２Ｏ、ＺｒＯ２、ＣａＯ・ＳｉＯ２、Ｋ２Ｏ・（ＴｉＯ２）ｎ、Ａｌ２Ｏ３・２ＳｉＯ２等の粒子が挙げられる。
中でも、粉体粒子の流動性の付与能、帯電性の調整のし易さの点から、ＳｉＯ２、ＴｉＯ２、Ａｌ２Ｏ３が好ましく、特に、ＳｉＯ２がより好ましい。
【０１０３】
（アミノ基を有するシラン化合物）
特定無機酸化物粒子に含まれるアミノ基を有するシラン化合物としては、アミノ基とケイ素原子（Ｓｉ）とを含む化合物であり、製造適性の点、本実施形態におけるトリボ式への適性のために必要な帯電制御のし易さ、材料としての選択性が広い等の点から、アミノ基を有するシランカップリング剤及びアミノ基を有するシリコーンオイルから選択される１種以上の化合物が好ましい。
アミノ基を有するシラン化合物は、１種単独で使用してもよいし、２種以上を併用してもよい。
【０１０４】
アミノ基を有するシランカップリング剤としては、アミノ基として、無置換アミノ基、アルキルアミノ基、又はジアルキルアミノ基を有するものが好ましい。ここで、アルキルアミノ基及びジアルキルアミノ基中のアルキル基としては、メチル基、エチル基、又はブチル基が好ましい。
【０１０５】
アミノ基を有するシランカップリング剤として、具体的には、３−アミノプロピルトリメトキシシラン、３−アミノプロピルメチルジメトキシシラン、３−アミノプロピルトリエトキシシラン、３−アミノプロピルメチルジエトキシシラン、３−（Ｎ，Ｎ−ジメチル）アミノプロピルトリメトキシシラン、３−（Ｎ，Ｎ−ジエチル）アミノプロピルトリメトキシシラン、３−（Ｎ，Ｎ−ジブチル）アミノプロピルトリメトキシシラン、３−（Ｎ，Ｎ−ジメチル）アミノプロピルトリエトキシシラン、３−（Ｎ，Ｎ−ジエチル）アミノプロピルトリエトキシシラン、３−（Ｎ，Ｎ−ジブチル）アミノプロピルトリエトキシシラン、３−（Ｎ，Ｎ−ジメチル）アミノプロピルメチルジメトキシシラン、３−（Ｎ，Ｎ−ジエチル）アミノプロピルメチルジメトキシシラン、３−（Ｎ，Ｎ−ジブチル）アミノプロピルメチルジメトキシシラン、Ｎ−２−（アミノエチル）−３−アミノプロピルトリメトキシシラン、Ｎ−２−（アミノエチル）−３−アミノプロピルメチルジメトキシシラン、Ｎ，Ｎ−ビス（２−ヒドロキシエチル）−３−アミノプロピルトリエトキシシラン、３−トリエトキシシリル−Ｎ−（１，３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩、１，２−エタンジアミン，Ｎ−｛３−（トリメトキシシリル）プロピル｝−，Ｎ−｛（エテニルフェニル）メチル｝誘導体塩酸塩、ジメチル｛２−メチル−３−（メチルアミノ）プロピル｝トリメトキシシラン等が挙げられる。
中でも、帯電付与性、特定無機酸化物粒子の製造性の点から、アミノプロピル基を有するトリメトキシシラン、アミノプロピル基を有するジメトキシシランシラン、アミノプロピル基を有するトリエトキシシラン、及びアミノプロピル基を有するジエトキシシランシランが好ましく、具体的には、ジメチル｛２−メチル−３−（メチルアミノ）プロピル｝トリメトキシシランが好ましい。
なお、アミノ基を有するシランカップリング剤は、帯電付与制御の調整剤、流動性の調整剤として、例えば、ヘキサメチルシラザン等に代表されるアミノ基を含有しないシラン化合物、アミノ基を含有しないシランカップリング剤等の公知のシラン化合物との併用も可能である。
【０１０６】
また、アミノ基を有するシリコーンオイルとしては、ポリシロキサンの側鎖及び主鎖末端の少なくとも一方に、アミノ基を含む有機基が導入されたアミノ変性シリコーンオイルが挙げられる。
具体的には、導入されるアミノ基を含む有機基としては、例えば、２−アミノエチル基、３−アミノプロピル基、Ｎ−シクロヘキシル−３−アミノプロピル基、Ｎ−（２−アミノエチル）−３−アミノプロピル基等が挙げられる。
【０１０７】
アミノ基を有するシリコーンオイルとしては、市販品を用いてもよい。
市販品としては、例えば、信越化学工業社製のＫＦ−８５７、ＫＦ−８６８、ＫＦ−８６５、ＫＦ−８６４、ＫＦ−８６９、ＫＦ−８５９、ＫＦ−３９３、ＫＦ−８６０、ＫＦ−８８０、ＫＦ−８００４、ＫＦ−８００２、ＫＦ−８００５、ＫＦ−８０１０、ＫＦ−８６７、Ｘ−２２−３８２０Ｗ、ＫＦ−８６９、ＫＦ−８６１、Ｘ−２２−３９３９Ａ、ＫＦ−８７７等が挙げられる。
また、東レ・ダウコーニング社製のＢＹ１６−２０５、ＦＺ−３７６０、ＳＦ８４１７、ＢＹ１６−８４９、ＢＹ１６−８９２、ＦＺ−３７８５、ＢＹ１６−８７２、ＢＹ１６−２１３、ＢＹ１６−２０３、ＢＹ１６−８９８、ＢＹ１６−８９０、ＢＹ１６−８９１、ＢＹ１６−８９３、ＦＺ−３７８９等が挙げられる。
【０１０８】
また、アミノ基を有するシラン化合物としては、上記したものの他、アミノ基、アルキルアミノ基、又はジアルキルアミノ基と、ケイ素原子と、を含む化合物（アルコキシ基を含まない化合物）が挙げられる。
アミノメチルトリメチルシラン、ジメチルアミノジメチルシラン、ジメチルアミノトリメチルシラン、ビス（ジメチルアミノ）メチルシラン、アリルアミノトリメチルシラン、ジエチルアミノジメチルシラン、ビス（エチルアミノ）ジメチルシラン、ビス（ジメチルアミノ）ジメチルシラン、２−アミノエチルアミノメチルトリメチルシラン、トリス（ジメチルアミノ）シラン、ビス（ジメチルアミノ）メチルビニルシラン、イソプロピルアミノメチルトリメチルシラン、ジエチルアミノトリメチルシラン、ブチルアミノメチルトリメチルシラン、３−ブチルアミノプロピルトリメチルシラン等が挙げられる。
【０１０９】
特定無機酸化物粒子において、アミノ基を有するシラン化合物は、無機酸化物粒子の内部に含まれていてもよいし、表層部に含まれていてもよいし、内部及び表層部の両方に含まれていてもよい。
帯電列の制御が容易な点、また、製造が簡易な点から、アミノ基を有するシラン化合物は、無機酸化物粒子の表層部に含まれていることが好ましい。
【０１１０】
アミノ基を有するシラン化合物を無機酸化物粒子の内部に含ませるには、無機酸化物粒子の合成、造粒、精製等の過程においてアミノ基を有するシラン化合物を添加する方法がある。
例えば、無機酸化物粒子がＳｉＯ２であれば、ゾルゲル法等の湿式法にてＳｉＯ２粒子（シリカ粒子）を合成する際に、反応過程において、アミノ基を有するシラン化合物を用いることで、アミノ基を有するシラン化合物を内部に含む特定無機酸化物粒子が得られる。
【０１１１】
また、アミノ基を有するシラン化合物を無機酸化物粒子の表層部に含ませるためには、無機酸化物粒子の表面に、アミノ基を有するシラン化合物を化学的に結合させる、又は物理的に吸着させる方法がある。
例えば、アミノ基を有するシラン化合物がアミノ基を有するシランカップリング剤であれば、無機酸化物粒子に対しアミノ基を有するシランカップリング剤により表面処理することで、アミノ基を有するシラン化合物を表層部に含む特定無機酸化物粒子が得られる。
この表面処理としては、アミノ基を有するシラン化合物を含む表面処理剤に、無機酸化物粒子を浸漬する等して行えばよい。また、表面処理は、無機酸化物粒子ゾルの分散体に対して行われてもよい。
【０１１２】
特定無機酸化物粒子中のアミノ基の含有量としては、アミノ基を有するシラン化合物の分子量によって変わり、また、求める帯電量の制御効果、流動性の制御効果に応じて、決定されればよい。
アミノ基を有するシラン化合物の含有量は、例えば、粉体粒子と特定無機酸化物粒子との帯電量を制御する効果の発現の点、製造適性の点から、特定無機酸化物粒子の全質量に対して、０．０１質量％以上５０質量％以下が好ましく０．１質量％以上２０質量％以下がより好ましい。
なお、特定無機酸化物粒子中のアミノ基の含有量は、一般的な装置を用いた元素分析法により窒素原子の含有量を求めることにより推定される。
【０１１３】
−疎水化処理剤−
上記のように、無機酸化物粒子の表面に、アミノ基を有するシラン化合物を化学的に結合させる、又は物理的に吸着させる方法を用いて特定無機酸化物粒子を得る際には、帯電列を制御する効果を損なわない範囲において、アミノ基を有するシラン化合物以外の成分を併用してもよい。
併用される成分としては、疎水化処理剤が挙げられ、疎水化処理剤は特に制限されないが、例えば、アミノ基を有するシラン化合物以外のシラン系カップリング剤、アミノ基を有するシラン化合物以外のシリコーンオイル、チタネート系カップリング剤、アルミニウム系カップリング剤等が挙げられる。これらは１種単独で使用してもよいし、２種以上を併用してもよい。
【０１１４】
（特定無機酸化物粒子の好ましい物性）
−体積平均粒径−
特定無機酸化物粒子の体積平均粒径Ｄ５０ｖは、粉体粒子の粒径との関係もあるが、０．００１μｍ以上１．０μｍ以下が好ましく、０．００５μｍ以上０．５μｍ以下がより好ましい。
特定無機酸化物粒子の体積平均粒径が上記範囲であることで、粉体粒子に高い流動性が付与され、更に、平滑性に優れた塗装膜を形成しうる。
なお、特定無機酸化物粒子の体積平均粒径Ｄ５０ｖも、前記粉体塗料の体積平均粒径Ｄ５０ｖと同様の方法で測定する。
【０１１５】
（特定無機酸化物粒子の含有割合）
粉体粒子の炭素量ＣＳと無機酸化物粒子の金属総量ＩＳとから計算式（１）によって算出される特定無機酸化物粒子の含有割合Ｆは、次の通り算出される。
【０１１６】
ここで、特定無機酸化物粒子の含有割合Ｆは、以下の計算式（１）から算出される。
計算式（１）  Ｆ＝１００×ＩＳ／（ＩＳ＋ＣＳ）
【０１１７】
計算式（１）中、ＣＳは蛍光Ｘ線分析によって測定された粉体粒子の炭素量を表し、ＩＳは蛍光Ｘ線分析によって測定された特定無機酸化物粒子の金属総量を表す。
【０１１８】
粉体粒子の主成分は一般に樹脂であり、その大部分を構成する元素は炭素である。
一方、特定無機酸化物粒子中の無機酸化物粒子は、ＭＯｘ（Ｍは金属元素、ｘは自然数）で示され、特定無機酸化物粒子を構成する元素のうちの多くがＭである。
また、蛍光Ｘ線分析は、分析対象とする測定試料の表面における元素の構成割合が測定される。
即ち、計算式（１）で求められる含有割合Ｆは、粉体粒子表面の特定無機酸化物粒子の被覆率を示すものである。
【０１１９】
（蛍光Ｘ線分析によるＣＳ及びＩＳの測定法）
試料前処理としては、粉体塗料４ｇを、加圧成型器で１０ｔ（１０，０００ｋｇ）、１分間の加圧成型を実施する。
得られた測定試料について、（株）リガク製の走査型蛍光Ｘ線分析装置ＺＳＸ Ｐｒｉｍｕｓ IIを使用して、測定条件は、定性定量測定で、管電圧６０ＫＶ、管電流５０ｍＡ、測定時間４０ｄｅｇ／ｍｉｎにて、測定する。
ここで、特定無機酸化物粒子中の測定元素は、Ｓｉ、Ｔｉ、Ａｌ、Ｃｕ、Ｚｎ、Ｓｎ、Ｃｅ、Ｆｅ、Ｍｇ、Ｂａ、Ｃａ、Ｋ、Ｎａ、Ｚｒ、及びＣａであって、ＩＳはこれらの元素の総量である。
【０１２０】
＜粉体塗料の製造方法＞
次に、本実施形態に係る粉体塗料の製造方法について説明する。
本実施形態に係る粉体塗料は、粉体粒子を製造後、必要に応じて、粉体粒子に対して外部添加剤を外添することで得られる。
【０１２１】
粉体粒子は、乾式製法（例えば、混練粉砕法等）、湿式製法（例えば凝集合一法、懸濁重合法、溶解懸濁法等）のいずれにより製造してもよい。粉体粒子の製法は、これらの製法に特に制限はなく、周知の製法が採用される。
【０１２２】
例えば、乾式製法には、１）熱硬化性樹脂及び他の原料を混練、粉砕、分級する混練粉砕法、混練粉砕法にて得られた粒子を機械的衝撃力または熱エネルギーにて形状を変化させる乾式製法等がある。
一方、湿式製法には、例えば、１）熱硬化性樹脂を得るための重合性単量体を乳化重合させた分散液と、他の原料の分散液とを混合し、凝集、加熱融着させ、粉体粒子を得る凝集合一法、２）熱硬化性樹脂を得るための重合性単量体と、他の原料の溶液とを水系溶媒に懸濁させて重合する懸濁重合法、３）熱硬化性樹脂と、他の原料の溶液とを水系溶媒に懸濁させて造粒する溶解懸濁法等がある。なお、湿式製法の方が、熱的な影響が小さいことから好適に使用できる。
また、上記製法で得られた粉体粒子を芯部（コア）にして、さらに樹脂粒子を付着、加熱融合して、コア／シェル型粒子である粉体粒子を得てもよい。
【０１２３】
これらの中でも、体積粒度分布指標ＧＳＤｖ、体積平均粒径Ｄ５０ｖ、及び平均円形度を上記の好ましい範囲に容易に制御できる点から、凝集合一法により、粉体粒子を得ることがよい。
【０１２４】
以下、コア／シェル型粒子である粉体粒子を製造する凝集合一法を例に挙げて説明する。
具体的には、
熱硬化性樹脂を含む第１樹脂粒子、及び熱硬化剤が分散された分散液中で、前記第１樹脂粒子と前記熱硬化剤とを凝集して、又は、熱硬化性樹脂、及び熱硬化剤を含む複合粒子が分散された分散液中で、前記複合粒子を凝集して、第１凝集粒子を形成する工程（第１凝集粒子形成工程）と、
前記第１凝集粒子が分散された第１凝集粒子分散液と、樹脂を含む第２樹脂粒子が分散された第２樹脂粒子分散液とを混合し、前記第１凝集粒子の表面に前記第２樹脂粒子を凝集し、前記第２樹脂粒子が前記第１凝集粒子の表面に付着した第２凝集粒子を形成する工程（第２凝集粒子形成工程）と、
前記第２凝集粒子が分散された第２凝集粒子分散液に対して加熱し、前記第２凝集粒子を融合及び合一する工程（融合合一工程）と、
を経て、粉体粒子を製造することが好ましい。
なお、この凝集合一法により製造された粉体粒子は、第１凝集粒子が融合合一した部分が芯部となり、第１凝集粒子の表面に付着した第２樹脂粒子が融合合一した部分が樹脂被覆部となる。
そのため、第１凝集粒子形成工程で形成された第１凝集粒子を、第２凝集粒子形成工程を経ず、融合合一工程へと供し、第２凝集粒子の代わりに融合及び合一すれば、単層構造の粉体粒子が得られる。
【０１２５】
以下、各工程の詳細について説明する。
なお、以下の説明では、着色剤を含む粉体粒子の製造方法について説明するが、着色剤は必要に応じて含有するものである。
【０１２６】
−各分散液準備工程−
まず、凝集合一法で使用する各分散液を準備する。
具体的には、芯部の熱硬化性樹脂を含む第１樹脂粒子が分散された第１樹脂粒子分散液、熱硬化剤が分散された熱硬化剤分散液、着色剤が分散された着色剤分散液、樹脂被覆部の樹脂を含む第２樹脂粒子が分散された第２樹脂粒子分散液を準備する。
また、第１樹脂粒子分散液、及び熱硬化剤分散液に代えて、芯部用の熱硬化性樹脂、及び熱硬化剤を含む複合粒子が分散された複合粒子分散液を準備する。
なお、粉体塗料の製造方法の各工程において、第１樹脂粒子、第２樹脂粒子、及び複合粒子を、総じて「樹脂粒子」と称し、これらの樹脂粒子の分散液を「樹脂粒子分散液」と称して説明する。
【０１２７】
ここで、樹脂粒子分散液は、例えば、樹脂粒子を界面活性剤により分散媒中に分散させることにより調製する。
【０１２８】
樹脂粒子分散液に用いる分散媒としては、例えば水性媒体が挙げられる。
水性媒体としては、例えば、蒸留水、イオン交換水等の水；アルコール類等が挙げられる。これらは、１種単独で使用してもよいし、２種以上を併用してもよい。
【０１２９】
界面活性剤としては、例えば、硫酸エステル塩系、スルホン酸塩系、リン酸エステル系、せっけん系等のアニオン性界面活性剤；アミン塩型、４級アンモニウム塩型等のカチオン性界面活性剤；ポリエチレングリコール系、アルキルフェノールエチレンオキサイド付加物系、多価アルコール系等の非イオン性界面活性剤等が挙げられる。これらの中でも特に、アニオン性界面活性剤、カチオン性界面活性剤が挙げられる。非イオン性界面活性剤は、アニオン性界面活性剤又はカチオン性界面活性剤と併用してもよい。
界面活性剤は、１種単独で使用してもよいし、２種以上を併用してもよい。
【０１３０】
樹脂粒子分散液において、樹脂粒子を分散媒に分散する方法としては、例えば回転せん断型ホモジナイザーや、メディアを有するボールミル、サンドミル、ダイノミル等の一般的な分散方法が挙げられる。また、樹脂粒子の種類によっては、例えば転相乳化法を用いて樹脂粒子分散液中に樹脂粒子を分散させてもよい。
なお、転相乳化法とは、分散すべき樹脂を、その樹脂が可溶な疎水性有機溶剤中に溶解せしめ、有機連続相（Ｏ相）に塩基を加えて、中和したのち、水性媒体（Ｗ相）を投入することによって、Ｗ／ＯからＯ／Ｗへの、樹脂の変換（いわゆる転相）が行われて不連続相化し、樹脂を水性媒体中に粒子状に分散する方法である。
【０１３１】
樹脂粒子分散液の調製方法として、具体的には、以下の方法がある。
例えば、樹脂粒子分散液が、ポリエステル樹脂粒子が分散されたポリエステル樹脂粒子分散液の場合、かかるポリエステル樹脂粒子分散液は、原料単量体を加熱溶融及び減圧下重縮合した後、得られた重縮合体を、溶剤（例えば酢酸エチル等）を加えて溶解し、更に、得られた溶解物に弱アルカリ性水溶液を加えながら撹拌、及び転相乳化することによって得られる。
【０１３２】
なお、樹脂粒子分散液が複合粒子分散液である場合、熱硬化性樹脂と熱硬化剤とを混合して、分散媒に分散（例えば転相乳化等の乳化）することで、当該複合粒子分散液を得る
【０１３３】
樹脂粒子分散液中に分散する樹脂粒子の体積平均粒径としては、例えば、１μｍ以下がよく、０．０１μｍ以上１μｍ以下が好ましく、０．０８μｍ以上０．８μｍ以下がより好ましく、０．１μｍ以上０．６μｍが更に好ましい。
なお、樹脂粒子の体積平均粒径は、レーザー回折式粒度分布測定装置（例えば、堀場製作所製、ＬＡ−７００）の測定によって得られた粒度分布を用い、分割された粒度範囲（チャンネル）に対し、体積について小粒径側から累積分布を引き、全粒子に対して累積５０％となる粒径を体積平均粒径Ｄ５０ｖとして測定される。なお、他の分散液中の粒子の体積平均粒径も同様に測定される。
【０１３４】
ここで、樹脂粒子分散液を作製するためには、公知の乳化方法を用いることができるが、得られる粒度分布が狭く、且つ体積平均粒径を１μｍ以下（特に０．０８μｍ以上０．４０μｍ以下）の範囲にしやすい転相乳化法が有効である。
【０１３５】
転相乳化法は、樹脂を溶解する有機溶剤、更に両親媒性の有機溶剤の単独、又は混合溶剤に樹脂を溶かして油相とする。その油相を撹拌しながら塩基性化合物を少量滴下し、更に撹拌しながら水を少しずつ滴下し、油相中に水滴が取り込まれる。次に水の滴下量がある量を超えると油相と水相が逆転して油相が油滴となる。その後、減圧化の脱溶剤工程をへて水分散液が得られる。
【０１３６】
両親媒性の有機溶剤とは、２０℃における水に対する溶解性が少なくとも５ｇ／Ｌ以上、望ましくは１０ｇ／Ｌ以上であるものをいう。この溶解性が５ｇ／Ｌ未満のものは、水性化処理速度を加速させる効果に乏しく、得られる水分散体も貯蔵安定性に劣るという問題がある。また、両親媒性の有機溶剤としては、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−メチル−１−ブタノール、ｎ−ヘキサノール、シクロヘキサノール等のアルコール類、メチルエチルケトン、メチルイソブチルケトン、エチルブチルケトン、シクロヘキサノン、イソホロン等のケトン類、テトラヒドロフラン、ジオキサン等のエーテル類、酢酸エチル、酢酸−ｎ−プロピル、酢酸イソプロピル、酢酸−ｎ−ブチル、酢酸イソブチル、酢酸−ｓｅｃ−ブチル、酢酸−３−メトキシブチル、プロピオン酸メチル、プロピオン酸エチル、炭酸ジエチル、炭酸ジメチル等のエステル類、エチレングリコール、エチレングリコールモノメチルエーテル、エチレングリコールモノエチルエーテル、エチレングリコールモノプロピルエーテル、エチレングリコールモノブチルエーテル、エチレングリコールエチルエーテルアセテート、ジエチレングリコール、ジエチレングリコールモノメチルエーテル、ジエチレングリコールモノエチルエーテル、ジエチレングリコールモノプロピルエーテル、ジエチレングリコールモノブチルエーテル、ジエチレングリコールエチルエーテルアセテート、プロピレングリコール、プロピレングリコールモノメチルエーテル、プロピレングリコールモノプロピルエーテル、プロピレングリコールモノブチルエーテル、プロピレングリコールメチルエーテルアセテート、ジプロピレングリコールモノブチルエーテル等のグリコール誘導体、さらには、３−メトキシ−３−メチルブタノール、３−メトキシブタノール、アセトニトリル、ジメチルホルムアミド、ジメチルアセトアミド、ジアセトンアルコール、アセト酢酸エチル等が挙げられる。これらの溶剤は単一でも、また２種以上を混合しても使用できる。
【０１３７】
なお、熱硬化性樹脂としての熱硬化性ポリエステル樹脂は、水媒体に分散させる際に塩基性化合物で中和される。熱硬化性ポリエステル樹脂のカルボキシル基との中和反応が水性化の起動力であり、しかも生成したカルボキシルアニオン間の電気反発力によって、粒子間の凝集を抑制され易くなる。
塩基性化合物としてはアンモニア、沸点が２５０℃以下の有機アミン化合物等が挙げられる。好ましい有機アミン化合物の例としては、トリエチルアミン、Ｎ，Ｎ−ジエチルエタノールアミン、Ｎ，Ｎ−ジメチルエタノールアミン、アミノエタノールアミン、Ｎ−メチル−Ｎ，Ｎ−ジエタノールアミン、イソプロピルアミン、イミノビスプロピルアミン、エチルアミン、ジエチルアミン、３−エトキシプロピルアミン、３−ジエチルアミノプロピルアミン、ｓｅｃ−ブチルアミン、プロピルアミン、メチルアミノプロピルアミン、ジメチルアミノプロピルアミン、メチルイミノビスプロピルアミン、３−メトキシプロピルアミン、モノエタノールアミン、ジエタノールアミン、トリエタノールアミン、モルホリン、Ｎ−メチルモルホリン、Ｎ−エチルモルホリン等が挙げられる。
塩基性化合物は、熱硬化性ポリエステル樹脂中に含まれるカルボキシル基に応じて、少なくとも部分中和し得る量、すなわち、カルボキシル基に対して０．２倍当量以上９．０倍当量以下を添加することが好ましく、０．６倍当量以上２．０倍当量以下を添加することがより好ましい。０．２倍当量以上であれば、塩基性化合物添加の効果が認められ易い。９．０倍当量以下であれば、油相の親水性が過剰に増すことが抑制されるためと思われるが、粒径分布が広くなりにくく良好な分散液を得られ易い。
【０１３８】
樹脂粒子分散液に含まれる樹脂粒子の含有量としては、例えば、５質量％以上５０質量％以下が好ましく、１０質量％以上４０質量％以下がより好ましい。
【０１３９】
樹脂粒子分散液と同様にして、例えば、熱硬化剤分散液及び着色剤分散液も調製される。つまり、樹脂粒子分散液における樹脂粒子の体積平均粒径、分散媒、分散方法、及び粒子の含有量に関しては、着色剤分散液中に分散する着色剤の粒子、硬化剤分散液中に分散する硬化剤の粒子についても同様である。
【０１４０】
−第１凝集粒子形成工程−
次に、第１樹脂粒子分散液と、熱硬化剤分散液と、着色剤分散液と、を混合する。
そして、混合分散液中で、第１樹脂粒子と熱硬化剤と着色剤とをヘテロ凝集させ、目的とする粉体粒子の径に近い径を持つ、第１樹脂粒子と熱硬化剤と着色剤とを含む第１凝集粒子を形成する。
【０１４１】
具体的には、例えば、混合分散液に凝集剤を添加すると共に、混合分散液のｐＨを酸性（例えばｐＨが２以上５以下）に調整し、必要に応じて分散安定剤を添加した後、第１樹脂粒子のガラス転移温度（具体的には、例えば、第１樹脂粒子のガラス転移温度−３０℃以上ガラス転移温度−１０℃以下）の温度に加熱し、混合分散液に分散された粒子を凝集させて、第１凝集粒子を形成する。
【０１４２】
なお、第１凝集粒子形成工程においては、熱硬化性樹脂、及び熱硬化剤を含む複合粒子分散液と、着色剤分散液と、を混合し、混合分散液中で、複合粒子と着色剤とをヘテロ凝集させて、第１凝集粒子を形成してもよい。
【０１４３】
第１凝集粒子形成工程においては、例えば、混合分散液を回転せん断型ホモジナイザーで撹拌下、室温（例えば２５℃）で上記凝集剤を添加し、混合分散液のｐＨを酸性（例えばｐＨが２以上５以下）に調整し、必要に応じて分散安定剤を添加した後に、上記加熱を行ってもよい。
なお、この工程において、加熱が安定していることにより、Ｄ５ｏ１×０．８０≦Ｄ５ｃ１≦Ｄ５ｏ１×１．２０の関係を満たしやすくなる。
【０１４４】
凝集剤としては、例えば、混合分散液に添加される分散剤として用いる界面活性剤と逆極性の界面活性剤、金属塩、金属塩重合体、金属錯体が挙げられる。凝集剤として金属錯体を用いた場合には、界面活性剤の使用量が低減され、帯電特性が向上する。
なお、凝集終了後、凝集剤の金属イオンと錯体又は類似の結合を形成する添加剤を必要に応じて用いてもよい。この添加剤としては、キレート剤が好適に用いられる。このキレート剤の添加により、凝集剤を過剰に添加した場合、粉体粒子の金属イオンの含有量の調整が実現される。
【０１４５】
ここで、凝集剤としての金属塩、金属塩重合体、金属錯体は、金属イオンの供給源として用いる。これらの例示について、既述の通りである。
【０１４６】
キレート剤としては、水溶性のキレート剤が挙げられる。キレート剤として、具体的には、例えば、酒石酸、クエン酸、グルコン酸などのオキシカルボン酸、イミノジ酸（ＩＤＡ）、ニトリロトリ酢酸（ＮＴＡ）、エチレンジアミンテトラ酢酸（ＥＤＴＡ）などが挙げられる。
キレート剤の添加量としては、例えば、樹脂粒子１００質量部に対して０．０１質量部以上５．０質量部以下がよく、０．１質量部以上３．０質量部未満が好ましい。
【０１４７】
−第２凝集粒子形成工程−
次に、得られた第１凝集粒子が分散された第１凝集粒子分散液と、第２樹脂粒子分散液とを混合する。
なお、第２樹脂粒子は第１樹脂粒子と同種であってもよいし、異種であってもよい。
【０１４８】
そして、第１凝集粒子、及び第２樹脂粒子が分散された混合分散液中で、第１凝集粒子の表面に第２樹脂粒子が付着するように凝集して、第１凝集粒子の表面に第２樹脂粒子が付着した第２凝集粒子を形成する。
【０１４９】
具体的には、例えば、第１凝集粒子形成工程において、第１凝集粒子が目的とする粒径に達したときに、第１凝集粒子分散液に、第２樹脂粒子分散液を混合し、この混合分散液に対して、第２樹脂粒子のガラス転移温度以下で加熱を行う。
そして、混合分散液のｐＨを、例えば６．５以上８．５以下程度の範囲にすることにより、凝集の進行を停止させる。
なお、ｐＨが上記範囲内であれば、Ｄ５ｏ１×０．８０≦Ｄ５ｃ１≦Ｄ５ｏ１×１．２０の関係が満たされやすくなる。
【０１５０】
これにより、第１凝集粒子の表面に第２樹脂粒子が付着するようにして凝集した第２凝集粒子が得られる。
【０１５１】
−融合合一工程−
次に、第２凝集粒子が分散された第２凝集粒子分散液に対して、例えば、第１及び第２樹脂粒子のガラス転移温度以上（例えば第１及び第２樹脂粒子のガラス転移温度より１０から３０℃高い温度以上）に加熱して、第２凝集粒子を融合合一し、粉体粒子を形成する。
【０１５２】
以上の工程を経て、粉体粒子が得られる。
【０１５３】
ここで、融合合一工程終了後は、分散液中に形成された粉体粒子を、公知の洗浄工程、固液分離工程、乾燥工程を経て乾燥した状態の粉体粒子を得る。
洗浄工程は、帯電性の点から充分にイオン交換水による置換洗浄を施すことがよい。また、固液分離工程は、特に制限はないが、生産性の点から吸引濾過、加圧濾過等を施すことがよい。また、乾燥工程も特に方法に制限はないが、生産性の点から凍結乾燥、気流式乾燥、流動乾燥、振動型流動乾燥等を施すことがよい。
【０１５４】
そして、本実施形態に係る粉体塗料は、得られた乾燥状態の粉体粒子に、必要に応じて、外部添加剤を添加し、混合することにより製造される。
なお、上記の混合は、例えばＶブレンダー、ヘンシェルミキサー、レーディゲミキサー等によって行うことがよい。
混合は具体的には低速回転で数分程度混合した後、高速回転にし、付着をより強くすることでＤ５ｏ１×０．８０≦Ｄ５ｃ１≦Ｄ５ｏ１×１．２０の関係を満たしやすくなる。
更に、必要に応じて、振動篩分機、風力篩分機等を使って粉体粒子の粗大粒子を取り除いてもよい。
【実施例】
【０１５５】
以下、実施例により本実施形態を詳細に説明するが、本実施形態は、これら実施例に何ら限定されるものではない。なお、以下の説明において、特に断りのない限り、「部」及び「％」はすべて質量基準である。
【０１５６】
＜樹脂の物性の測定方法＞
ポリエステル樹脂の物性の測定方法は、以下のとおりとした。
【０１５７】
（ガラス転移温度）
樹脂のガラス転移温度（Ｔｇ）は、具体的には下記のとおり行った。
自動接線処理システムを備えた示差走査熱量計（ＤＳＣ−５０型、島津製作所）に試料をセットし、冷却媒体として液体窒素をセットし、昇温速度１０℃／分で０℃から１００℃まで加熱して（１回目の昇温過程）、ＤＳＣ曲線を得、次に、降温速度−１０℃／分で０℃まで冷却し、再度、昇温速度１０℃／分で０℃から１５０℃まで加熱して（２回目の昇温過程）、ＤＳＣ曲線を得た。なお、０℃及び１００℃にてそれぞれ１０分間ずつ保持（ホールド）した。
測定装置の検出部の温度補正にはインジウムと亜鉛との混合物の融解温度を用い、熱量の補正にはインジウムの融解熱を用いた。試料はアルミニウム製パンに入れ、サンプルの入ったアルミニウム製パンと対照用の空のアルミニウム製パンとをセットした。
非晶性樹脂のガラス転移温度は、２回目の昇温過程のＤＳＣ曲線の吸熱部におけるベースラインと立ち上がりラインとの交点の温度をもってガラス転移温度とした。
【０１５８】
（酸価及び水酸基価）
樹脂の酸価及び水酸基価の測定は、ＪＩＳ  Ｋ００７０−１９９２に準拠して測定した。
【０１５９】
（重量平均分子量及び数平均分子量）
樹脂の重量平均分子量及び数平均分子量は、ゲルパーミエーションクロマトグラフィ（ＧＰＣ）により測定した。ＧＰＣによる分子量測定は、測定装置としてＨＬＣ−８１２０ＧＰＣ、ＳＣ−８０２０（東ソー）を用い、カラムとしてＴＳＫｇｅｌ ＳｕｐｅｒＨＭ−Ｍ（６．０ｍｍＩＤ×１５ｃｍ）（東ソー）を２本用い、溶離液としてテトラヒドロフランを用いた。測定条件は、試料濃度０．５質量％、流速０．６ｍＬ／ｍｉｎ、サンプル注入量１０μＬ、測定温度４０℃とし、ＲＩ検出器で検出を行った。検量線は、東ソー「ｐｏｌｙｓｔｙｌｅｎｅ標準試料ＴＳＫ ｓｔａｎｄａｒｄ」：「Ａ−５００」、「Ｆ−１」、「Ｆ−１０」、「Ｆ−８０」、「Ｆ−３８０」、「Ａ−２５００」、「Ｆ−４」、「Ｆ−４０」、「Ｆ−１２８」、「Ｆ−７００」の１０サンプルから作成した。
【０１６０】
＜青色粉体粒子（ＰＣＣ１）の作製＞
（着色剤分散液（Ｃ１）の調製）
・Ｂｌｕｅ顔料（Ｃ．Ｉ．Ｐｉｇｍｅｎｔ  Ｖｉｏｌｅｔ２３（ＣＲＯＭＯＰＨＴＡＬ  ＶＩＯＬＥＴ  ＧＴ、チバジャパン社）：１５０部
・アニオン界面活性剤（ネオゲンＲＫ、第一工業製薬）：２０部
・イオン交換水：３５０部
上記の材料を混合し、高圧衝撃式分散機アルティマイザー（ＨＪＰ３０００６、スギノマシン）を用いて分散最大圧力２４０ＭＰａにて１時間分散し、固形分濃度を２５質量％に調整して、着色剤分散液を得た。着色剤分散液の体積平均粒径は０．１６μｍであった。
【０１６１】
（白色顔料分散液（Ｗ１）の調製）
・酸化チタン（ＣＲ−６０、石原産業）：２００部
・アニオン界面活性剤（ネオゲンＲＫ、第一工業製薬）：１０部
・イオン交換水：３００部
・１．０質量％硝酸水溶液：１５部
上記の材料と直径３ｍｍのアルミナビーズ（アズワン社）６００部とを１０００ｍＬボトル（アイボーイ、アズワン社）に投入し、卓上ボールミルにて回転数１５０ｒｐｍで２４時間混合し、固形分濃度を２５質量％に調整した。得られた分散液を、レーザー回折粒度測定器を用いて測定したところ体積平均粒径が０．３５μｍであった。
【０１６２】
（ポリエステル樹脂・硬化剤複合分散液（Ｅ１）の調製）
コンデンサー、温度計、水滴下装置、アンカー翼を備えたジャケット付き３リットル反応槽（東京理化器械株式会社製：ＢＪ−３０Ｎ）を水循環式恒温槽にて４０℃に維持しながら、該反応槽に酢酸エチル１８０質量部とイソプロピルアルコール８０質量部との混合溶剤を投入し、これに下記組成物を投入した。
・ポリエステル樹脂（ＰＥＳ１）［テレフタル酸／エチレングリコール／ネオペンチルグリコール／トリメチロールプロパンの重縮合体（モル比＝１００／６０／３８／２（ｍｏｌ％）、ガラス転移温度＝６２℃、酸価（Ａｖ）＝１２ｍｇＫＯＨ／ｇ、水酸基価（ＯＨｖ）＝５５ｍｇＫＯＨ／ｇ、重量平均分子量（Ｍｗ）＝１２０００、数平均分子量（Ｍｎ）＝４０００］：    ２４０質量部
・ブロックイソシアネート硬化剤ＶＥＳＴＡＧＯＮＢ１５３０（ＥＶＯＮＩＫ社製）：６０質量部
・ベンゾイン：１．５質量部
・アクリルオリゴマー（アクロナール４Ｆ  ＢＡＳＦ社）：３質量部
【０１６３】
投入後、スリーワンモーターを用い１５０ｒｐｍで撹拌を施し、溶解させて油相を得た。この撹拌されている油相に、１０質量％アンモニア水溶液の１質量部と５質量％水酸化ナトリウム水溶液の４７質量部との混合液を５分間で滴下し、１０分間混合した後、更にイオン交換水９００質量部を毎分５質量部の速度で滴下して転相させ、乳化液を得た。
すぐに、得られた乳化液８００質量部とイオン交換水７００質量部とを２リットルのナスフラスコに入れ、トラップ球を介して真空制御ユニットを備えたエバポレーター（東京理化器械株式会社製）にセットした。ナスフラスコを回転させながら、６０℃の湯バスで加温し、突沸に注意しつつ７ｋＰａまで減圧し溶剤を除去した。溶剤回収量が１，１００質量部になった時点で常圧に戻し、ナスフラスコを水冷して分散液を得た。得られた分散液に溶剤臭は無かった。この分散液における樹脂粒子の体積平均粒子径は１４５ｎｍであった。その後、アニオン性界面活性剤（ダウケミカル製、Ｄｏｗｆａｘ２Ａ１、有効成分量４５質量％）を、分散液中の樹脂分に対して有効成分として２質量％添加混合し、イオン交換水を加えて固形分濃度が２５質量％になるように調整した。これをポリエステル樹脂・硬化剤複合分散液（Ｅ１）とした。
【０１６４】
（青色粉体塗料（ＰＣＣ１）の作製）
−凝集工程−
・ポリエステル樹脂・硬化剤複合分散液（Ｅ１）：１８０質量部（固形分４５質量部）
・白色顔料分散液（Ｗ１）：１６０質量部（固形分４０質量部）
・着色剤分散液（Ｃ１）：８質量部（固形分２質量部）
・イオン交換水：２００質量部
以上を丸型ステンレス製フラスコ中においてホモジナイザー（ＩＫＡ社製、ウルトラタラックスＴ５０）で十分に混合・分散した。次いで、１．０％硝酸水溶液を用い、ｐＨを３．５に調整した。これに１０％ポリ塩化アルミニウム水溶液０．５０質量部を加え、ウルトラタラックスで分散操作を継続した。
撹拌機、マントルヒーターを設置し、スラリーが充分に撹拌するように撹拌機の回転数を調整しながら、５０℃まで昇温し、５０℃で１５分保持した後、コールターカウンター［ＴＡ−ＩＩ］型（アパーチャー径：５０μｍ、ベックマン−コールター社製）にて凝集粒子の粒径を測定し、体積平均粒径が５．５μｍとなったところで、シェルとしてポリエステル樹脂・硬化剤複合分散液（Ｅ１）６０質量部をゆっくりと投入した。（シェル投入）。
【０１６５】
−融合合一工程−
その後、８５℃まで昇温し、２時間保持した。
【０１６６】
−濾過、洗浄、乾燥工程及び外添工程−
反応終了後、フラスコ内の溶液を冷却し、濾過することにより固形分を得た。次に、この固形分を、イオン交換水で洗浄した後、ヌッチェ式吸引濾過で固液分離し、再度固形分を得た。
次に、この固形分を４０℃のイオン交換水３リットル中に再分散し、１５分、３００ｒｐｍで撹拌、洗浄した。この洗浄操作を５回繰り返し、ヌッチェ式吸引濾過で固液分離して得られた固形分を１２時間真空乾燥させて青色粉体粒子を得た。
さらに青色粉体粒子１００質量部に対して、１質量部の酸化チタン粒子（体積平均粒径５０ｎｍ）をヘンシェルミキサーにて周速を１５ｍ／秒で２分、その後３０ｍ／秒で２分混合して青色粉体塗料（ＰＣＣ１）を得た。
【０１６７】
（Ｍａｇｅｎｔａ粉体塗料（ＰＣＣ２）の作製）
青色粉体塗料（ＰＣＣ１）の作製において、顔料としてＭａｇｅｎｔａ  顔料（Ｃ．Ｉ．Ｐｉｇｍｅｎｔ  Ｒｅｄ  １２２）を使用し、粒子１００質量部に対して、１．５質量部の酸化チタン粒子（体積平均粒径５０ｎｍ）をヘンシェルミキサーにて混合し周速を３０ｍ／秒で３分、その後１０ｍ／秒で１分混合した以外は青色粉体塗料（ＰＣＣ１）と同様の方法により、Ｍａｇｅｎｔａ粉体塗料（ＰＣＣ２）を作製した。
【０１６８】
（Ｙｅｌｌｏｗ粉体塗料（ＰＣＣ３）の作製）
青色粉体塗料（ＰＣＣ１）の作製において、顔料としてＹｅｌｌｏｗ顔料（C.I.Pigment  Yellow 17）を使用し、粒子１００質量部に対して、０．５質量部の疎水性酸化ケイ素、１．５質量部の酸化チタン粒子（体積平均粒径５０ｎｍ）をヘンシェルミキサーにて周速を１５ｍ／秒で１分、その後３０ｍ／秒で２分混合した以外は青色粉体塗料（ＰＣＣ１）と同様の方法により、Ｙｅｌｌｏｗ粉体塗料（ＰＣＣ３）を作製した。
【０１６９】
（青色粉体塗料（ＰＣＣ４）の作製）
青色粉体塗料（ＰＣＣ１）の作製において、１０％ポリ塩化アルミニウム水溶液を０．７０質量部に、また撹拌機、マントルヒーターを設置した後の、設定温度を５５℃まで昇温させた。またヘンシェルミキサーの混合条件を３０ｍ／秒で３分のみとした。それ以外は青色粉体塗料（ＰＣＣ１）と同様の方法で青色粉体塗料（ＰＣＣ４）を作製した。なお昇温に要した時間は青色粉体塗料（ＰＣＣ１）の作製時と同じであった。
【０１７０】
（青色粉体塗料（ＰＣＣ５）の作製）
ＰＣＣ１の作製において、１０％ポリ塩化アルミニウム水溶液を０．４質量部に、また撹拌機、マントルヒーターを設置した後の、設定温度を５１３℃まで昇温させた。またヘンシェルミキサーの混合条件を３０ｍ／秒で３分のみとした。それ以外は青色粉体塗料（ＰＣＣ１）と同様の方法で青色粉体塗料（ＰＣＣ５）を作製した。なお昇温に要した時間は青色粉体塗料（ＰＣＣ１）の作製時と同じであった。
【０１７１】
（クリア粉体塗料（ＰＣＣＬ１）の作製）
凝集工程において、白色顔料分散液（Ｗ１）及び着色剤分散液（Ｃ１）を使用しなかった以外は、青色粉体粒子（ＰＣＣ１）の製造と同様にして、クリア粉体塗料（ＰＣＣＬ１）を作製した。
【０１７２】
（クリア粉体塗料（ＰＣＣＬ２）の作製）
クリア粉体塗料（ＰＣＣＬ１）の作製において、１０％ポリ塩化アルミニウム水溶液を０．７質量部に、また撹拌機、マントルヒーターを設置した後の、設定温度を５５℃まで昇温させた。またヘンシェルミキサーの混合条件を３０ｍ／秒で３分のみとした。それ以外はクリア粉体塗料（ＰＣＣＬ１）と同様の方法でクリア粉体塗料（ＰＣＣＬ２）を作製した。なお昇温に要した時間はクリア粉体塗料（ＰＣＣＬ１）と同じであった。
【０１７３】
（クリア粉体塗料（ＰＣＣＬ３）の作製）
クリア粉体塗料（ＰＣＣＬ１）の作製において、１０％ポリ塩化アルミニウム水溶液を０．９質量部に、また撹拌機、マントルヒーターを設置した後の、設定温度を５８℃まで昇温させた。またヘンシェルミキサーの混合条件を３０ｍ／秒で２分のみとした。それ以外はクリア粉体塗料（ＰＣＣＬ１）と同様の方法でクリア粉体塗料（ＰＣＣＬ３）を作製した。なお昇温に要した時間はクリア粉体塗料（ＰＣＣＬ１）と同じであった。
【０１７４】
（クリア粉体塗料（ＰＣＣＬ４）の作製）
クリア粉体塗料（ＰＣＣＬ１）の作製において、１０％ポリ塩化アルミニウム水溶液を０．８質量部に、また撹拌機、マントルヒーターを設置した後の、設定温度を５６℃まで昇温させた。またヘンシェルミキサーの混合条件を３０ｍ／秒で４分のみとした。それ以外はクリア粉体塗料（ＰＣＣＬ１）と同様の方法でクリア粉体塗料（ＰＣＣＬ４）を作製した。なお昇温に要した時間はクリア粉体塗料（ＰＣＣＬ１）と同じであった。
【０１７５】
＜実施例１＞
（静電粉体塗装）
第一の粉体塗料を旭サナック製コロナガンＸＲ４−１１０Ｃを装填した。なお、装填する粉体塗料が吐出前（新品）の第一の粉体塗料に該当する。
そして、鏡面仕上げのアルミ板の３０ｃｍ×３０ｃｍの四角形テストパネル（被塗装物）に対して、パネル正面から３０ｃｍの距離（パネルとコロナガンの吐出口との距離）で、旭サナック製コロナガンＸＲ４−１１０Ｃを上下左右にスライドさせて、第一の粉体塗料を吐出して、被塗装物に静電付着させた。コロナガンの印加電圧は８０ｋＶ、入力エア圧は０．５５ＭＰａ、吐出量２００ｇ／分とし、パネルに付着させる粉体塗料の付着量は４．０ｇ／ｍ２以上６．０ｇ／ｍ２以下とした。
【０１７６】
第二の粉体塗料を旭サナック製コロナガンＸＲ４−１１０Ｃを装填した。なお、装填する粉体塗料が吐出前（新品）の第二の粉体塗料に該当する。
そして、前記第一の粉体塗料が静電付着したパネルに対して、パネル正面から３０ｃｍの距離（パネルとコロナガンの吐出口との距離）で、旭サナック製コロナガンＸＲ４−１１０Ｃを上下左右にスライドさせて、第二の粉体塗料を吐出して、前記第一の粉体塗料が静電付着したパネルに静電付着させた。コロナガンの印加電圧は８０ｋＶ、入力エア圧は０．５５ＭＰａ、吐出量２００ｇ／分とし、パネルに付着させる粉体塗料の付着量は４．０ｇ／ｍ２以上６．０ｇ／ｍ２以下とした。
そして、粉体塗料が静電付着したパネルを、１８０℃に設定した高温チャンバーに入れて３０分加熱（焼付）した。このようにして、パネルに対して、吐出前（新品）のによる静電粉体塗装を実施し、塗装物Ａを得た。
使用した第一の粉体塗料及び第二の粉体塗料は表１に記載した。
【０１７７】
ここで、上記同様の条件で、第一の粉体塗料をパネルに静電付着させるところまで実施した。そして、パネルに静電付着した第一の粉体塗料を回収し、付着した粉体塗料の粉体粒子（付着粉体粒子）の粒径５μｍ以下の粒子の体積割合Ｄ５ｃ１（表中「Ｄ５ｃ１」と表記）を測定した。また、第一の粉体塗料の帯電量（帯電量１）を東芝製ブローオフ帯電量測定機を用いて測定した。
また、吐出前の粉体塗料における粉体粒子（吐出前粉体粒子）の粒径５μｍ以下の粒子の体積割合Ｄ５ｏ１（表中「Ｄ５ｏ１」と表記）も測定した。
【０１７８】
また、上記同様の条件で、第二の粉体塗料を被塗装物に静電付着させるところまで実施した。そして、パネルに静電付着した第二の粉体塗料を回収し、付着した粉体塗料の粉体粒子（付着粉体粒子）の粒径５μｍ以下の粒子の体積割合Ｄ５ｃ２（表中「Ｄ５ｃ２」と表記）を測定した。また、第二の粉体塗料の帯電量（帯電量２）を東芝製ブローオフ帯電量測定機を用いて測定した。
また、吐出前の粉体塗料における粉体粒子（吐出前粉体粒子）の粒径５μｍ以下の粒子の体積割合Ｄ５ｏ２（表中「Ｄ５ｏ２」と表記）も測定した。
【０１７９】
＜色ムラの発生評価＞
塗装物に関して、色ムラの発生を確認した。評価は以下のように行い、Ｇ２までを問題ないものとした。結果を表１に示す。
Ｇ３：色ムラは確認できない。
Ｇ２：僅かに確認できるものの許容の範囲内である。
Ｇ１：色ムラが確認され許容できない。
【０１８０】
＜実施例２〜５＞
第一の粉体塗料及び第二の粉体塗料を表１に記載の物に変更した以外は、実施例１と同様の方法により、塗装物Ａ及びＢの作製及び評価を行った。結果は表１に記載した。
【０１８１】
＜比較例１〜２＞
第一の粉体塗料及び第二の粉体塗料を表１に記載の物に変更した以外は、実施例１と同様の方法により、塗装物Ａ及びＢの作製及び評価を行った。結果は表１に記載した。
【０１８２】
【表１】
2018075551.tif 000003